(57)【特許請求の範囲】
【請求項１】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１）で表わされる化合物から選ばれる少なくとも一種を含有することを特徴とする電子写真感光体。
【化１】
0003568518.tif 000222
一般式（１）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｎは１〜４の整数を表わす。Ａｒは置換もしくは無置換の芳香環基を表わす。）
【請求項２】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２）で表わされる化合物から選ばれる少なくとも一種を含有することを特徴とする電子写真感光体。
【化２】
0003568518.tif 000223
一般式（２）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍ、ｎは０〜３の整数を表わす。ただしｌ、ｍ、ｎが同時に０となることはない。Ａｒ１、Ａｒ２、Ａｒ３は置換若しくは無置換の芳香環基を表わし、同一でも異なっていてもよい。また、Ａｒ１とＡｒ２、Ａｒ２とＡｒ３、もしくはＡｒ３とＡｒ１はそれぞれ共同で窒素原子を含む複素環基を形成してもよい。）
【請求項３】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（３）で表わされる化合物から選ばれる少なくとも一種を含有することを特徴とする電子写真感光体。
【化３】
0003568518.tif 000224
一般式（３）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ４、もしくはＡｒ３とＡｒ４はそれぞれ共同で環を形成してもよい。）
【請求項４】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（４）で表わされる化合物から選ばれる少なくとも一種を含有することを特徴とする電子写真感光体。
【化４】
0003568518.tif 000225
一般式（４）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ３とＡｒ４はそれぞれ共同で環を形成してもよい。）
【請求項５】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（５）で表わされる化合物から選ばれる少なくとも一種を含有することを特徴とする電子写真感光体。
【化５】
0003568518.tif 000226
一般式（５）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ１とＡｒ４はそれぞれ共同で環を形成してもよい。Ｘはメチレン基、シクロヘキシリデン基、酸素原子、硫黄原子の２価の基又は原子を表わす。）
【請求項６】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（６）で表わされる化合物から選ばれる少なくとも一種を含有することを特徴とする電子写真感光体。
【化６】
0003568518.tif 000227
一般式（６）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍは０〜３の整数を表わす。ただしｌ、ｍが同時に０となることはない。Ａｒ１、Ａｒ２及びＡｒ３は置換もしくは無置換の芳香環基を表わし、それぞれ同一でも異なっていてもよい。また、Ａｒ１とＡｒ２、Ａｒ１とＡｒ３はそれぞれ共同で環を形成してもよい。ｎは１〜４の整数を表わす。）
【請求項７】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（７）で表わされる化合物から選ばれる少なくとも一種を含有することを特徴とする電子写真感光体。
【化７】
0003568518.tif 000228
一般式（７）
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３、Ｒ４は水素原子、置換もしくは無置換の炭素数１〜１１のアルキル基、置換もしくは無置換の芳香環基を表わし、それぞれ同一でも異なっていてもよい。また、Ａｒ１、Ａｒ２は置換もしくは無置換の芳香環基を表わし、それぞれ同一でも異なっていてもよい。ただし、Ａｒ１，Ａｒ２，Ｒ３もしくはＲ４のいずれか１つは芳香族複素環基である。）
【請求項８】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（８）で表わされる化合物から選ばれる少なくとも一種を含有することを特徴とする電子写真感光体。
【化８】
0003568518.tif 000229
一般式（８）
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３は水素原子、置換もしくは無置換の炭素数１〜１１のアルキル基、置換もしくは無置換の芳香環基を表わす。また、Ａｒ１、Ａｒ２、Ａｒ３、Ａｒ４およびＡｒ５は置換もしくは無置換の芳香環基を表わし、同一でも異なっていてもよい。また、Ａｒ１、Ａｒ２もしくはＡｒ１、Ａｒ３は共同で窒素原子を含む複素環基を形成してもよい。）
【請求項９】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（９）で表わされる化合物から選ばれる少なくとも一種を含有することを特徴とする電子写真感光体。
【化９】
0003568518.tif 000230
一般式（９）
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。また、Ａｒ１、Ａｒ２、Ａｒ３、Ａｒ４およびＡｒ５は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）
【請求項１０】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１０）で表わされる化合物から選ばれる少なくとも一種を含有することを特徴とする電子写真感光体。
【化１０】
0003568518.tif 000231
一般式（１０）
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｎは１〜３の整数を表わす。また、Ａｒ１、Ａｒ２、Ａｒ３、およびＡｒ４は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）
【請求項１１】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１１）で表わされる化合物から選ばれる少なくとも一種を含有することを特徴とする電子写真感光体。
【化１１】
0003568518.tif 000232
一般式（１１）
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２３）
【化１２】
0003568518.tif 000233
一般式（２３）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。Ｒ３とＲ４、Ｒ５とＲ６、もしくはＡｒ１とＡｒ２は共同で環を形成してもよい。〕
【請求項１２】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１２）で表わされる化合物から選ばれる少なくとも一種を含有することを特徴とする電子写真感光体。
【化１３】
0003568518.tif 000234
一般式（１２）
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２４）
【化１４】
0003568518.tif 000235
一般式（２４）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。ただし、Ｒ３，Ｒ４は同時に水素原子となることはない。Ｒ３とＲ４、Ｒ５とＲ６、もしくはＡｒ１とＡｒ２は共同で環を形成してもよい。〕
【請求項１３】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１３）で表わされる化合物から選ばれる少なくとも一種を含有することを特徴とする電子写真感光体。
【化１５】
0003568518.tif 000236
一般式（１３）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ5，Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）
【請求項１４】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１４）で表わされる化合物から選ばれる少なくとも一種を含有することを特徴とする電子写真感光体。
【化１６】
0003568518.tif 000237
一般式（１４）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ5、Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）
【請求項１５】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１５）で表わされる化合物から選ばれる少なくとも一種を含有することを特徴とする電子写真感光体。
【化１７】
0003568518.tif 000238
一般式（１５）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【請求項１６】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１６）で表わされる化合物から選ばれる少なくとも一種を含有することを特徴とする電子写真感光体。
【化１８】
0003568518.tif 000239
一般式（１６）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【請求項１７】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１７）で表わされる化合物から選ばれる少なくとも一種を含有することを特徴とする電子写真感光体。
【化１９】
0003568518.tif 000240
一般式（１７）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【請求項１８】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１８）で表わされる化合物から選ばれる少なくとも一種を含有することを特徴とする電子写真感光体。
【化２０】
0003568518.tif 000241
一般式（１８）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【請求項１９】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１９）で表わされる化合物から選ばれる少なくとも一種を含有することを特徴とする電子写真感光体。
【化２１】
0003568518.tif 000242
一般式（１９）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ，ｌ，ｍは０〜３の整数を表わす。ｎは１または２の整数を表わす。ただし、ｋ，ｌ，ｍが同時に０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【請求項２０】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２０）で表わされる化合物から選ばれる少なくとも一種を含有することを特徴とする電子写真感光体。
【化２２】
0003568518.tif 000243
一般式（２０）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ、ｌ、ｍは０〜４の、ｎは１または２の整数を表わす。ただし、ｋ、ｌ、ｍが０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【請求項２１】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２１）で表わされる化合物から選ばれる少なくとも一種を含有することを特徴とする電子写真感光体。
【化２３】
0003568518.tif 000244
一般式（２１）
（式中、Ｒ1，Ｒ2は、炭素数１〜４のアルキル基を表わし、同一でも異なっていてもよい。また、Ｒ１，Ｒ２は互いに結合し窒素原子を含む複素環基を形成してもよい。Ａｒは置換若しくは無置換の芳香環基を表わす。Ｒ３，Ｒ４は水素原子、置換もしくは無置換の炭素数１〜４のアルキル基、または置換もしくは無置換の芳香環基を表わす。ｌ、ｍ、ｎは０〜３の整数を表わし、同時に０となることはない。）
【請求項２２】
導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２２）で表わされる化合物から選ばれる少なくとも一種を含有することを特徴とする電子写真感光体。
【化２４】
0003568518.tif 000245
一般式（２２）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒ１、Ａｒ２、Ａｒ３は置換若しくは無置換の芳香環基を表わす。Ｒ３は水素原子、置換もしくは無置換の炭素数１〜４のアルキル基、または置換もしくは無置換の芳香環基を表わす。ｌ、ｍは０〜３の整数を表わし、同時に０となることはない。ｎは１〜３の整数を表わす。）
【請求項２３】
導電性支持体上に形成された感光層の最表面層としてフィラー、電荷輸送物質を含有する保護層を形成した電子写真感光体であって、該電子写真感光体の保護層に少なくとも酸価が１０〜４００（ｍｇＫＯＨ／ｇ）の有機化合物、及び前記一般式（１）〜（２２）で表わされる化合物から選ばれる少なくとも一種を含有することを特徴とする電子写真感光体。
【請求項２４】
前記感光層の最表面層に酸化防止剤が含有されていることを特徴とする請求項１乃至２３の何れかに記載の電子写真感光体。
【請求項２５】
前記酸化防止剤がハイドロキノン系化合物であることを特徴とする請求項１乃至２４の何れかに記載の電子写真感光体。
【請求項２６】
前記酸化防止剤がヒンダードアミン系化合物であることを特徴とする請求項１乃至２４の何れかに記載の電子写真感光体。
【請求項２７】
前記感光体の最表面層に含有される、酸価が１０〜４００（ｍｇＫＯＨ／ｇ）の有機化合物が、ポリカルボン酸であることを特徴とする請求項１乃至２６の何れかに記載の電子写真感光体。
【請求項２８】
前記感光体の最表面層に含有される、酸価が１０〜４００（ｍｇＫＯＨ／ｇ）の有機化合物あるいはポリカルボン酸が、ポリエステル樹脂、アクリル樹脂のいずれか、あるいはそれらの構造を含む共重合体、もしくはそれらの混合物であることを特徴とする請求項２７に記載の電子写真感光体。
【請求項２９】
前記感光体の最表面層に含有される、酸価が１０〜４００（ｍｇＫＯＨ／ｇ）の有機化合物あるいはポリカルボン酸に、少なくとも１種の有機脂肪酸が混合されていることを特徴とする請求項１乃至２８の何れかに記載の電子写真感光体。
【請求項３０】
前記感光体の最表面層に含有されるフィラーが、少なくとも１種の無機顔料であることを特徴とする請求項１乃至２９の何れかに記載の電子写真感光体。
【請求項３１】
前記感光体の最表面層に含有される無機顔料が、少なくとも金属酸化物であることを特徴とする請求項１乃至２９の何れかに記載の電子写真感光体。
【請求項３２】
前記感光体の最表面層に含有される少なくとも１種の無機顔料もしくは金属酸化物のｐＨが５以上であることを特徴とする請求項３０又は３１に記載の電子写真感光体。
【請求項３３】
前記感光体の最表面層に含有される少なくとも１種の無機顔料もしくは金属酸化物の誘電率が５以上であることを特徴とする請求項３０乃至３２の何れかに記載の電子写真感光体。
【請求項３４】
前記感光体の最表面層に含有されるフィラーの平均一次粒径が、０．０１μｍ〜０．５μｍであることを特徴とする請求項１乃至３３の何れかに記載の電子写真感光体。
【請求項３５】
前記感光体の最表面層に少なくとも１種の電荷輸送物質を含有することを特徴とする請求項１乃至３４の何れかに記載の電子写真感光体。
【請求項３６】
前記感光体の最表面層に含有される少なくとも１種の電荷輸送物質が、高分子電荷輸送物質であることを特徴とする請求項３５に記載の電子写真感光体。
【請求項３７】
前記感光体の最表面層に含有される結着樹脂が、ポリカーボネート樹脂もしくはポリアリレート樹脂のいずれか、あるいはそれらが混合されて含有することを特徴とする請求項１乃至３６の何れかに記載の電子写真感光体。
【請求項３８】
請求項１乃至３７の何れかに記載の最表面層を形成するための塗工液の製造方法であって、該最表面層用塗工液中に酸化防止剤を含有させることを特徴とする電子写真感光体最表面層用塗工液の製造方法。
【請求項３９】
電子写真感光体に、少なくとも帯電、画像露光、現像、転写が繰り返し行なわれる電子写真方法であって、該電子写真感光体が請求項１乃至３７の何れかに記載の電子写真感光体であることを特徴とする電子写真方法。
【請求項４０】
電子写真感光体に、少なくとも帯電、画像露光、現像、転写を繰り返し行ない、かつ画像露光の際にはＬＤあるいはＬＥＤ等によって感光体上に静電潜像の書き込みが行なわれる、所謂デジタル方式の電子写真方法であって、該電子写真感光体が請求項１乃至３７の何れかに記載の電子写真感光体であることを特徴とする電子写真方法。
【請求項４１】
少なくとも帯電手段、画像露光手段、現像手段、転写手段および電子写真感光体を具備してなる電子写真装置であって、該電子写真感光体が請求項１乃至３７の何れかに記載の電子写真感光体であることを特徴とする電子写真装置。
【請求項４２】
少なくとも帯電手段、画像露光手段、現像手段、転写手段および電子写真感光体を具備してなる電子写真装置であって、画像露光手段にＬＤあるいはＬＥＤ等を使用することによって感光体上に静電潜像の書き込みが行なわれる、所謂デジタル方式の電子写真装置であって、該電子写真感光体が請求項１乃至３７の何れかに記載の電子写真感光体であることを特徴とする電子写真装置。
【請求項４３】
少なくとも電子写真感光体を具備してなる電子写真装置用プロセスカートリッジであって、該電子写真感光体が請求項１乃至３７の何れかに記載の電子写真感光体であることを特徴とする電子写真装置用プロセスカートリッジ。
【発明の詳細な説明】
【０００１】
【発明の属する技術分野】
本発明は、高耐久性を有し、かつ高画質化を実現した電子写真感光体に関する。また、それらの感光体を使用した電子写真方法、電子写真装置、電子写真用プロセスカートリッジに関する。
【０００２】
【従来の技術】
近年、電子写真方式を用いた情報処理システム機の発展には目覚ましいものがある。特に、情報をデジタル信号に変換して光によって情報記録を行なうレーザープリンタやデジタル複写機は、そのプリント品質、信頼性において向上が著しい。さらに、それらは高速化技術との融合によりフルカラー印刷が可能なレーザープリンタあるいはデジタル複写機へと応用されてきている。そのような背景から、要求される感光体の機能としては、高画質化と高耐久化を両立させることが特に重要な課題となっている。
【０００３】
これらの電子写真方式のレーザープリンタやデジタル複写機等に使用される感光体としては、有機系の感光材料を用いたものが、コスト、生産性及び無公害性等の理由から一般に広く応用されている。有機系の電子写真感光体には、ポリビニルカルバゾ−ル（ＰＶＫ）に代表される光導電性樹脂、ＰＶＫ−ＴＮＦ（２，４，７−トリニトロフルオレノン）に代表される電荷移動錯体型、フタロシアニン−バインダ−に代表される顔料分散型、そして電荷発生物質と電荷輸送物質とを組み合わせて用いる機能分離型の感光体などが知られている。
【０００４】
機能分離型の感光体における静電潜像形成のメカニズムは、感光体を帯電した後光照射すると、光は電荷輸送層を通過し、電荷発生層中の電荷発生物質により吸収され電荷を生成する。それによって発生した電荷が電荷発生層及び電荷輸送層の界面で電荷輸送層に注入され、さらに電界によって電荷輸送層中を移動し、感光体の表面電荷を中和することにより静電潜像を形成するものである。
【０００５】
しかし、有機系の感光体は、繰り返し使用によって膜削れが発生しやすく、感光層の膜削れが進むと、感光体の帯電電位の低下や光感度の劣化、感光体表面のキズなどによる地汚れ、画像濃度低下あるいは画質劣化が促進される傾向が強く、従来から感光体の耐摩耗性が大きな課題として挙げられていた。さらに、近年では電子写真装置の高速化あるいは装置の小型化に伴う感光体の小径化によって、感光体の高耐久化がより一層重要な課題となっている。
【０００６】
感光体の高耐久化を実現する方法としては、感光体の最表面に保護層を設け、その保護層に潤滑性を付与したり、硬化させたり、フィラーを含有させる方法が広く知られている。特に、保護層にフィラーを含有させる方法は、感光体の高耐久化に対して有効な方法の一つである。しかし、電気絶縁性の高いフィラーを含有させた場合には、抵抗が高くなり、残留電位の上昇が顕著に見られる。これらの残留電位上昇は、フィラーが含有されていることによって引き起こされる抵抗の増加や電荷トラップサイトの増加による影響が大きい。一方、導電性フィラーを用いた場合には、抵抗が低下し、残留電位の上昇の影響が比較的小さいが、画像の輪郭がぼやける、所謂画像ボケが発生し、画像品質への影響が強く現れる。
【０００７】
したがって、従来技術では絶縁性の高いフィラーは使用しにくく、比較的残留電位の影響が少ない絶縁性の低いフィラーを用い、それによって発生する画像ボケに対しては、感光体を加熱するドラムヒータを搭載する手段が用いられている。感光体を加熱することによって画像ボケの発生は抑制できるものの、ドラムヒータを搭載するには感光体の径が大きくなければならないため、電子写真装置の小型化に伴って、現在主流となりつつある小径感光体には適用できず、小径感光体の高耐久化が困難とされてきた。さらに、ドラムヒータの搭載によって装置が大型にならざるを得ず、消費電力が顕著に増加する上、装置の立ち上げ時には多くの時間を要する等、多くの課題を残しているのが実状であった。
【０００８】
一方、絶縁性の高いフィラーを用いた場合に多く見られる残留電位の増加は、電子写真装置内では明部電位が高いことにつながり、画像濃度や階調性の低下を招くことになる。それを補うためには暗部電位を高くする必要があるが、暗部電位を高くすると電界強度が高くなり、地肌汚れ等の画像欠陥を生じさせるだけでなく、感光体の寿命をも低下させることにつながる。
【０００９】
従来技術において残留電位上昇を抑制させる方法としては、保護層を光導電層とすること（特公昭４４−８３４号公報、特公昭４３−１６１９８号公報、特公昭４９−１０２５８号公報等）が開示されている。しかし、保護層による光の吸収によって感光層へ到達する光量が減少するため、感光体の感度が低下する問題が生じ、その効果はわずかであった。
【００１０】
それに対して、フィラーとして含有される金属あるいは金属酸化物の平均粒径を０．３μｍ以下にすることによって（特開昭５７−３０８４６号公報）、保護層が実質的に透明となり、残留電位蓄積を抑制することが開示されている。この方法は残留電位の増加を抑制する効果は認められるものの、その効果は不充分であり、課題を解決するには至っていないのが実状である。それは、フィラーを含有させた場合に引き起こされる残留電位の増加は、電荷発生効率よりもフィラーの存在による電荷トラップやフィラーの分散性に起因する可能性が高いことによる。フィラーの平均粒径が０．３μｍ以上であっても分散性を高めることによって透明性を得ることが可能であるし、平均粒径が０．３μｍ以下であってもフィラーがかなり凝集していれば膜の透明性は低下することになる。
【００１１】
また、保護層にフィラーとともに電荷輸送物質を含有させること（特開平４−２８１４６１号公報）により、機械的強度を備えつつ、残留電位増加を抑制させる方法が開示されている。この保護層への電荷輸送物質の添加は、電荷の移動度を向上させるのに効果を発揮し、残留電位を減少させるのに有効な方法である。しかし、フィラーが含有されたことによって引き起こされた残留電位の著しい増加は、フィラーの存在に起因する抵抗の増加あるいは電荷トラップサイトの増加によるとすると、電荷の移動度を向上させて残留電位上昇を抑制させるには限界がある。したがって、保護層の膜厚やフィラーの含有量を少なくせざるを得ず、要求される耐久性を満足させるに至っていないのが実状であった。
【００１２】
残留電位上昇を抑制する別の手段としては、保護層中にルイス酸等を添加すること（特開昭５３−１３３４４４号公報）、保護層に有機プロトン酸を添加すること（特開昭５５−１５７７４８号公報）、電子受容性物質を含有させること（特開平２−４２７５号公報）、酸価が５（ｍｇＫＯＨ／ｇ）以下のワックスを含有させること（特開２０００−６６４３４号公報）が開示されている。これらの手段は、保護層／電荷輸送層界面での電荷の注入性を向上させ、また保護層に低抵抗部分が形成されることにより、電荷が表面にまで到達しやすくなることに起因していると考えられている。この手段によれば、残留電位の低減効果が認められるが、それによって画像ボケを引き起こしやすくなり、画像への影響が顕著に現れる副作用を有する。また、有機酸を添加した場合にはフィラーの分散性の低下を引き起こしやすくなるため、その効果は充分ではなく、課題の解決に至っていないのが実状である。
【００１３】
高耐久化のためにフィラーを含有させた電子写真感光体において、高画質化を実現するためには、前述の画像ボケの発生や残留電位上昇を抑制させるだけでなく、電荷が保護層中のフィラーによって進行を妨げられることなく、感光体の表面まで電荷が直線的に到達することも重要である。それには保護層膜中のフィラーの分散性が大きく影響する。フィラーが凝集した状態では、電荷輸送層より保護層へ注入された電荷が表面へ移動する際、フィラーによって進行が妨げられやすくなり、結果的にトナーにより形成されたドットが散った状態となって解像度が大きく低下する。また、保護層を設けた場合に、フィラーによって書き込み光が散乱され光透過性が低下する場合も、同様に解像度に大きな悪影響を与えることになるが、この光透過性に与える影響もまたフィラーの分散性と密接に関係している。さらに、フィラーの分酸性は耐摩耗性に対しても大きく影響し、フィラーが強い凝集を起こし、分酸性に乏しい状態では耐摩耗性が大きく低下する。したがって、高耐久化のためにフィラーを含有させた保護層を形成した電子写真感光体において、同時に高画質化を実現するためには、画像ボケの発生や残留電位上昇を抑制させるだけでなく、保護層膜中のフィラーの分散性を高めることが重要である。
【００１４】
しかし、それらを同時に解決できる有効な手段は見い出されておらず、高耐久化のために感光体の最表面層にフィラーを含有させた場合、画像ボケや残留電位上昇の影響が強く現われ、高画質化に対する課題が今もなお残されているのが実状である。さらに、それらの影響を軽減させるためにドラムヒータを搭載する必要があることから、最も耐久性が必要とされる小径感光体の高耐久化が実現されておらず、それに伴い装置の小型化や消費電力の低減に対しても大きな障害となっているのが実状であった。
【００１５】
【発明が解決しようとする課題】
本発明の目的は、上記欠点を克服し、高耐久性を有し、かつ残留電位上昇、あるいは画像ボケの発生による画像劣化を抑制し、長期間の繰り返し使用に対しても高画質画像が安定に得られる感光体を提供することにある。また、それらの感光体を用いることにより、感光体の交換が不要で、かつ高速印刷あるいは感光体の小径化に伴う装置の小型化を実現し、さらに繰り返し使用においても高画質画像が安定に得られる電子写真方法、電子写真装置、ならびに電子写真用プロセスカートリッジを提供することにある。
【００１６】
【課題を解決しようとする手段】
電子写真感光体の高耐久化を実現するために、感光体の最表面層にフィラーを含有させた保護層を形成することは有効であることが知られているが、残留電位の上昇や画像ボケの発生等、画質劣化を引き起こす副作用を有する。本発明者らは、鋭意検討を重ねた結果、保護層に絶縁性の高いフィラーを含有させることによって画像ボケを抑制し、それによって引き起こされた残留電位上昇に対しては、酸価が１０〜４００（ｍｇＫＯＨ／ｇ）の有機化合物を含有させることにより抑制できることを見い出した。残留電位の低減が可能となった要因として、一つには酸価を有する材料が添加されたことが挙げられるが、他の要因としてはそれによってフィラーの分散性が向上されたことが挙げられる。また、フィラーの分散性の向上は、単に残留電位上昇を抑制する効果だけに留まらず、保護層の書き込み光の透過率低下や画像濃度ムラの発生を防止することによって一層の高画質化が実現でき、さらに耐摩耗性の向上や塗膜欠陥の発生を防止する等の多方面にわたる効果をも併せ持っている。しかしながら、該有機化合物においては、その化学構造に由来して、使用条件により生じるオゾンやＮＯｘなどの酸化性ガスが吸着しやすく、場合によっては最表面の低抵抗化を招き、画像流れ等の問題を引き起こす可能性があった。本発明者らは更に検討を進めた結果、下記一般式（１）〜（２２）で表わされる化合物から選ばれる少なくとも一種を含有させることで、この酸化性ガスに対する課題を解決できることを見い出した。
【００１７】
【化２５】
0003568518.tif 000002
0003568518.tif 000003
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｎは１〜４の整数を表わす。Ａｒは置換もしくは無置換の芳香環基を表わす。）
【００１８】
【化２６】
0003568518.tif 000004
0003568518.tif 000005
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍ、ｎは０〜３の整数を表わす。ただしｌ、ｍ、ｎが同時に０となることはない。Ａｒ１、Ａｒ２、Ａｒ３は置換若しくは無置換の芳香環基を表わし、同一でも異なっていてもよい。また、Ａｒ１とＡｒ２、Ａｒ２とＡｒ３、もしくはＡｒ３とＡｒ１はそれぞれ共同で窒素原子を含む複素環基を形成してもよい。）
【００１９】
【化２７】
0003568518.tif 000006
0003568518.tif 000007
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ４、もしくはＡｒ３とＡｒ４はそれぞれ共同で環を形成してもよい。）
【００２０】
【化２８】
0003568518.tif 000008
0003568518.tif 000009
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ３とＡｒ４はそれぞれ共同で環を形成してもよい。）
【００２１】
【化２９】
0003568518.tif 000010
0003568518.tif 000011
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ１とＡｒ４はそれぞれ共同で環を形成してもよい。Ｘはメチレン基、シクロヘキシリデン基、酸素原子、硫黄原子の２価の基又は原子を表わす。）
【００２２】
【化３０】
0003568518.tif 000012
0003568518.tif 000013
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍは０〜３の整数を表わす。ただしｌ、ｍが同時に０となることはない。Ａｒ１、Ａｒ２及びＡｒ３は置換もしくは無置換の芳香環基を表わし、それぞれ同一でも異なっていてもよい。また、Ａｒ１とＡｒ２、Ａｒ１とＡｒ３はそれぞれ共同で環を形成してもよい。ｎは１〜４の整数を表わす。）
【００２３】
【化３１】
0003568518.tif 000014
0003568518.tif 000015
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３、Ｒ４は水素原子、置換もしくは無置換の炭素数１〜１１のアルキル基、置換もしくは無置換の芳香環基を表わし、それぞれ同一でも異なっていてもよい。また、Ａｒ１、Ａｒ２は置換もしくは無置換の芳香環基を表わし、それぞれ同一でも異なっていてもよい。ただし、Ａｒ１，Ａｒ２，Ｒ３もしくはＲ４のいずれか１つは芳香族複素環基である。）
【００２４】
【化３２】
0003568518.tif 000016
0003568518.tif 000017
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３は水素原子、置換もしくは無置換の炭素数１〜１１のアルキル基、置換もしくは無置換の芳香環基を表わす。また、Ａｒ１、Ａｒ２、Ａｒ３、Ａｒ４およびＡｒ５は置換もしくは無置換の芳香環基を表わし、同一でも異なっていてもよい。また、Ａｒ１、Ａｒ２もしくはＡｒ１、Ａｒ３は共同で窒素原子を含む複素環基を形成してもよい。）
【００２５】
【化３３】
0003568518.tif 000018
0003568518.tif 000019
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。また、Ａｒ１、Ａｒ２、Ａｒ３、Ａｒ４およびＡｒ５は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）
【００２６】
【化３４】
0003568518.tif 000020
0003568518.tif 000021
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｎは１〜３の整数を表わす。また、Ａｒ１、Ａｒ２、Ａｒ３、およびＡｒ４は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）
【００２７】
【化３５】
0003568518.tif 000022
0003568518.tif 000023
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２３）
【化３６】
0003568518.tif 000024
0003568518.tif 000025
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。Ｒ３とＲ４、Ｒ５とＲ６、もしくはＡｒ１とＡｒ２は共同で環を形成してもよい。〕
【００２８】
【化３７】
0003568518.tif 000026
一般式（１２）
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２４）
【化３８】
0003568518.tif 000027
一般式（２４）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。ただし、Ｒ３，Ｒ４は同時に水素原子となることはない。Ｒ３とＲ４、Ｒ５とＲ６、もしくはＡｒ１とＡｒ２は共同で環を形成してもよい。〕
【００２９】
【化３９】
0003568518.tif 000028
0003568518.tif 000029
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５，Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）
【００３０】
【化４０】
0003568518.tif 000030
0003568518.tif 000031
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５、Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）
【００３１】
【化４１】
0003568518.tif 000032
0003568518.tif 000033
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【００３２】
【化４２】
0003568518.tif 000034
0003568518.tif 000035
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【００３３】
【化４３】
0003568518.tif 000036
0003568518.tif 000037
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【００３４】
【化４４】
0003568518.tif 000038
0003568518.tif 000039
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【００３５】
【化４５】
0003568518.tif 000040
0003568518.tif 000041
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ，ｌ，ｍは０〜３の整数を表わす。ｎは１または２の整数を表わす。ただし、ｋ，ｌ，ｍが同時に０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【００３６】
【化４６】
0003568518.tif 000042
一般式（２０）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ、ｌ、ｍは０〜４の、ｎは１または２の整数を表わす。ただし、ｋ、ｌ、ｍが０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【００３７】
【化４７】
0003568518.tif 000043
0003568518.tif 000044
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒは置換若しくは無置換の芳香環基を表わす。Ｒ３，Ｒ４は水素原子、置換もしくは無置換の炭素数１〜４のアルキル基、または置換もしくは無置換の芳香環基を表わす。ｌ、ｍ、ｎは０〜３の整数を表わし、同時に０となることはない。）
【００３８】
【化４８】
0003568518.tif 000045
0003568518.tif 000046
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒ１、Ａｒ２、Ａｒ３は置換若しくは無置換の芳香環基を表わす。Ｒ３は水素原子、置換もしくは無置換の炭素数１〜４のアルキル基、または置換もしくは無置換の芳香環基を表わす。ｌ、ｍは０〜３の整数を表わし、同時に０となることはない。ｎは１〜３の整数を表わす。）
【００３９】
その理由については、現時点では明らかになっていないが、構造内に含まれるＲ１およびＲ２置換アミノ基（ジアルキルアミノ基）が酸化性ガスに対して有効なラジカル物質生成抑制を行なっているものと推測される。また、一般式（１）〜（２２）で表わされる化合物は、電荷輸送能力も有しているため、それ自身で電荷胆体のトラップとして働かず、添加に伴う残留電位上昇等の電気的な特性劣化は殆どみられないものとなる。
しかしながら、一般式（１）〜（２２）で表わされる化合物においては、更に検討を進めた結果、その構造に由来し、本発明において他構成成分として含有される酸価が１０〜４００（ｍｇＫＯＨ／ｇ）の有機化合物及び／又はフィラーとの間で相互作用による塩を生成してしまい、塗工液の経時保存安定性に問題を有している場合があることが判明した。
【００４０】
このことに鑑み、更に検討を進めた結果、本発明者らは、該塗工液中に特定の酸化防止剤を含有することにより、上記経時保存安定性の問題が解決できることを見い出した。
以下の構成用件を満足することにより、高耐久性と高画質化の両立を可能とし、繰り返し使用に対しても高画質画像を安定に得られる電子写真感光体を提供し、また、繰り返し使用においても高画質画像を安定に得られる電子写真方法、電子写真装置、ならびに電子写真用プロセスカートリッジを提供することによって本発明を完成するに至った。
【００４１】
すなわち、上記課題は、本発明の（１）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１）で表わされる化合物から選ばれる少なくとも一種を含有することを特徴とする電子写真感光体；
【００４２】
【化４９】
0003568518.tif 000047
0003568518.tif 000048
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｎは１〜４の整数を表わす。Ａｒは置換もしくは無置換の芳香環基を表わす。）」、（２）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２）で表わされる化合物から選ばれる少なくとも一種を含有することを特徴とする電子写真感光体；
【００４３】
【化５０】
0003568518.tif 000049
0003568518.tif 000050
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍ、ｎは０〜３の整数を表わす。ただしｌ、ｍ、ｎが同時に０となることはない。Ａｒ１、Ａｒ２、Ａｒ３は置換若しくは無置換の芳香環基を表わし、同一でも異なっていてもよい。また、Ａｒ１とＡｒ２、Ａｒ２とＡｒ３、もしくはＡｒ３とＡｒ１はそれぞれ共同で窒素原子を含む複素環基を形成してもよい。）」、（３）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（３）で表わされる化合物から選ばれる少なくとも一種を含有することを特徴とする電子写真感光体；
【００４４】
【化５１】
0003568518.tif 000051
0003568518.tif 000052
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ４、もしくはＡｒ３とＡｒ４はそれぞれ共同で環を形成してもよい。）」、（４）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（４）で表わされる化合物から選ばれる少なくとも一種を含有することを特徴とする電子写真感光体；
【００４５】
【化５２】
0003568518.tif 000053
0003568518.tif 000054
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ３とＡｒ４はそれぞれ共同で環を形成してもよい。）」、（５）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（５）で表わされる化合物から選ばれる少なくとも一種を含有することを特徴とする電子写真感光体；
【００４６】
【化５３】
0003568518.tif 000055
0003568518.tif 000056
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ１とＡｒ４はそれぞれ共同で環を形成してもよい。Ｘはメチレン基、シクロヘキシリデン基、酸素原子、硫黄原子の２価の基又は原子を表わす。）」、（６）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（６）で表わされる化合物から選ばれる少なくとも一種を含有することを特徴とする電子写真感光体；
【００４７】
【化５４】
0003568518.tif 000057
0003568518.tif 000058
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍは０〜３の整数を表わす。ただしｌ、ｍが同時に０となることはない。Ａｒ１、Ａｒ２及びＡｒ３は置換もしくは無置換の芳香環基を表わし、それぞれ同一でも異なっていてもよい。また、Ａｒ１とＡｒ２、Ａｒ１とＡｒ３はそれぞれ共同で環を形成してもよい。ｎは１〜４の整数を表わす。）」、（７）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（７）で表わされる化合物から選ばれる少なくとも一種を含有することを特徴とする電子写真感光体；
【００４８】
【化５５】
0003568518.tif 000059
0003568518.tif 000060
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３、Ｒ４は水素原子、置換もしくは無置換の炭素数１〜１１のアルキル基、置換もしくは無置換の芳香環基を表わし、それぞれ同一でも異なっていてもよい。また、Ａｒ１、Ａｒ２は置換もしくは無置換の芳香環基を表わし、それぞれ同一でも異なっていてもよい。ただし、Ａｒ１，Ａｒ２，Ｒ３もしくはＲ４のいずれか１つは芳香族複素環基である。）」、（８）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（８）で表わされる化合物から選ばれる少なくとも一種を含有することを特徴とする電子写真感光体；
【００４９】
【化５６】
0003568518.tif 000061
0003568518.tif 000062
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３は水素原子、置換もしくは無置換の炭素数１〜１１のアルキル基、置換もしくは無置換の芳香環基を表わす。また、Ａｒ１、Ａｒ２、Ａｒ３、Ａｒ４およびＡｒ５は置換もしくは無置換の芳香環基を表わし、同一でも異なっていてもよい。また、Ａｒ１、Ａｒ２もしくはＡｒ１、Ａｒ３は共同で窒素原子を含む複素環基を形成してもよい。）」、（９）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（９）で表わされる化合物から選ばれる少なくとも一種を含有することを特徴とする電子写真感光体；
【００５０】
【化５７】
0003568518.tif 000063
0003568518.tif 000064
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。また、Ａｒ１、Ａｒ２、Ａｒ３、Ａｒ４およびＡｒ５は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）」、（１０）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１０）で表わされる化合物から選ばれる少なくとも一種を含有することを特徴とする電子写真感光体。
【００５１】
【化５８】
0003568518.tif 000065
0003568518.tif 000066
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｎは１〜３の整数を表わす。また、Ａｒ１、Ａｒ２、Ａｒ３、およびＡｒ４は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）」、（１１）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１１）で表わされる化合物から選ばれる少なくとも一種を含有することを特徴とする電子写真感光体；
【００５２】
【化５９】
0003568518.tif 000067
0003568518.tif 000068
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２３）
【００５３】
【化６０】
0003568518.tif 000069
0003568518.tif 000070
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。Ｒ３とＲ４、Ｒ５とＲ６、もしくはＡｒ１とＡｒ２は共同で環を形成してもよい。〕」、（１２）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１２）で表わされる化合物から選ばれる少なくとも一種を含有することを特徴とする電子写真感光体；
【００５４】
【化６１】
0003568518.tif 000071
【００５５】
【化６２】
0003568518.tif 000072
0003568518.tif 000073
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。ただし、Ｒ３，Ｒ４は同時に水素原子となることはない。Ｒ３とＲ４、Ｒ５とＲ６、もしくはＡｒ１とＡｒ２は共同で環を形成してもよい。〕」、（１３）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１３）で表わされる化合物から選ばれる少なくとも一種を含有することを特徴とする電子写真感光体；
【００５６】
【化６３】
0003568518.tif 000074
0003568518.tif 000075
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５，Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）」、（１４）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１４）で表わされる化合物から選ばれる少なくとも一種を含有することを特徴とする電子写真感光体；
【００５７】
【化６４】
0003568518.tif 000076
0003568518.tif 000077
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５、Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）」、（１５）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１５）で表わされる化合物から選ばれる少なくとも一種を含有することを特徴とする電子写真感光体；
【００５８】
【化６５】
0003568518.tif 000078
0003568518.tif 000079
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）」、（１６）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１６）で表わされる化合物から選ばれる少なくとも一種を含有することを特徴とする電子写真感光体；
【００５９】
【化６６】
0003568518.tif 000080
0003568518.tif 000081
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）」、（１７）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１７）で表わされる化合物から選ばれる少なくとも一種を含有することを特徴とする電子写真感光体；
【００６０】
【化６７】
0003568518.tif 000082
0003568518.tif 000083
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）」、（１８）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１８）で表わされる化合物から選ばれる少なくとも一種を含有することを特徴とする電子写真感光体；
【化６８】
0003568518.tif 000084
0003568518.tif 000085
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）」、（１９）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（１９）で表わされる化合物から選ばれる少なくとも一種を含有することを特徴とする電子写真感光体；
【００６１】
【化６９】
0003568518.tif 000086
0003568518.tif 000087
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ，ｌ，ｍは０〜３の整数を表わす。ｎは１または２の整数を表わす。ただし、ｋ，ｌ，ｍが同時に０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）」、（２０）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２０）で表わされる化合物から選ばれる少なくとも一種を含有することを特徴とする電子写真感光体；
【００６２】
【化７０】
0003568518.tif 000088
一般式（２０）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ、ｌ、ｍは０〜４の、ｎは１または２の整数を表わす。ただし、ｋ、ｌ、ｍが０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【００６３】
【化７１】
0003568518.tif 000089
0003568518.tif 000090
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒは置換若しくは無置換の芳香環基を表わす。Ｒ３，Ｒ４は水素原子、置換もしくは無置換の炭素数１〜４のアルキル基、または置換もしくは無置換の芳香環基を表わす。ｌ、ｍ、ｎは０〜３の整数を表わし、同時に０となることはない。）」、（２２）「導電性支持体上に形成された感光層の最表面層にフィラーを含有する電子写真感光体であって、該電子写真感光体の最表面層に少なくとも酸価が１０〜４００（ｍｇＫＯＨ／ｇ）の有機化合物、及び下記一般式（２２）で表わされる化合物から選ばれる少なくとも一種を含有することを特徴とする電子写真感光体；
【００６４】
【化７２】
0003568518.tif 000091
一般式（２２）
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒ１、Ａｒ２、Ａｒ３は置換若しくは無置換の芳香環基を表わす。Ｒ３は水素原子、置換もしくは無置換の炭素数１〜４のアルキル基、または置換もしくは無置換の芳香環基を表わす。ｌ、ｍは０〜３の整数を表わし、同時に０となることはない。ｎは１〜３の整数を表わす。）」、（２３）「導電性支持体上に形成された感光層の最表面層としてフィラー、電荷輸送物質を含有する保護層を形成した電子写真感光体であって、該電子写真感光体の保護層に少なくとも酸価が１０〜４００（ｍｇＫＯＨ／ｇ）の有機化合物、及び前記一般式（１）〜（２２）で表わされる化合物から選ばれる少なくとも一種を含有することを特徴とする電子写真感光体」、（２４）「前記感光層の最表面層の酸化防止剤が含有されていることを特徴とする前記第（１）項乃至第（２３）項の何れかに記載の電子写真感光体」、（２５）「前記酸化防止剤がハイドロキノン系化合物であることを特徴とする前記第（１）項乃至第（２４）項の何れかに記載の電子写真感光体」、（２６）「前記酸化防止剤がヒンダードアミン系化合物であることを特徴とする前記第（１）項乃至第（２４）項の何れかに記載の電子写真感光体」、（２７）「前記感光体の最表面層に含有される、酸価が１０〜４００（ｍｇＫＯＨ／ｇ）の有機化合物が、ポリカルボン酸であることを特徴とする前記第（１）項乃至第（２６）項の何れかに記載の電子写真感光体」、（２８）「前記感光体の最表面層に含有される、酸価が１０〜４００（ｍｇＫＯＨ／ｇ）の有機化合物あるいはポリカルボン酸が、ポリエステル樹脂、アクリル樹脂のいずれか、あるいはそれらの構造を含む共重合体、もしくはそれらの混合物であることを特徴とする前記第（２７）項に記載の電子写真感光体」、（２９）「前記感光体の最表面層に含有される、酸価が１０〜４００（ｍｇＫＯＨ／ｇ）の有機化合物あるいはポリカルボン酸に、少なくとも１種の有機脂肪酸が混合されていることを特徴とする前記第（１）項乃至第（２８）項の何れかに記載の電子写真感光体」、（３０）「前記感光体の最表面層に含有されるフィラーが、少なくとも１種の無機顔料であることを特徴とする前記第（１）項乃至第（２９）項の何れかに記載の電子写真感光体」、（３１）「前記感光体の最表面層に含有される無機顔料が、少なくとも金属酸化物であることを特徴とする前記第（１）項乃至第（２９）項の何れかに記載の電子写真感光体」、（３２）「前記感光体の最表面層に含有される少なくとも１種の無機顔料もしくは金属酸化物のｐＨが５以上であることを特徴とする前記第（３０）項又は第（３１）項に記載の電子写真感光体」、（３３）「前記感光体の最表面層に含有される少なくとも１種の無機顔料もしくは金属酸化物の誘電率が５以上であることを特徴とする前記第（３０）項乃至第（３２）項の何れかに記載の電子写真感光体」、（３４）「前記感光体の最表面層に含有されるフィラーの平均一次粒径が、０．０１μｍ〜０．５μｍであることを特徴とする前記第（１）項乃至第（３３）項の何れかに記載の電子写真感��体」、（３５）「前記感光体の保護層に少なくとも１種の電荷輸送物質を含有することを特徴とする前記第（１）項乃至第（３４）項の何れかに記載の電子写真感光体」、（３６）「前記感光体の最表面層に含有される少なくとも１種の電荷輸送物質が、高分子電荷輸送物質であることを特徴とする前記第（３５）項に記載の電子写真感光体」、（３７）「前記感光体の最表面層に含有される結着樹脂が、ポリカーボネート樹脂もしくはポリアリレート樹脂のいずれか、あるいはそれらが混合されて含有することを特徴とする前記第（１）項乃至第（３６）項の何れかに記載の電子写真感光体」によって解決される。
【００６５】
また、上記課題は、本発明の（３８）「前記第（１）項乃至第（３７）項の何れかに記載の最表面層を形成するための塗工液の製造方法であって、該最表面層用塗工液中に酸化防止剤を含有させることを特徴とする電子写真感光体最表面層用塗工液の製造方法」によって解決される。
【００６６】
また、上記課題は、本発明の（３９）「電子写真感光体に、少なくとも帯電、画像露光、現像、転写が繰り返し行なわれる電子写真方法であって、該電子写真感光体が前記第（１）項乃至第（３７）項の何れかに記載の電子写真感光体であることを特徴とする電子写真方法」、（４０）「電子写真感光体に、少なくとも帯電、画像露光、現像、転写を繰り返し行ない、かつ画像露光の際にはＬＤあるいはＬＥＤ等によって感光体上に静電潜像の書き込みが行なわれる、所謂デジタル方式の電子写真方法であって、該電子写真感光体が前記第（１）項乃至第（３７）項の何れかに記載の電子写真感光体であることを特徴とする電子写真方法」によって解決される。
【００６７】
また、上記課題は、本発明の（４１）「少なくとも帯電手段、画像露光手段、現像手段、転写手段および電子写真感光体を具備してなる電子写真装置であって、該電子写真感光体が前記第（１）項乃至第（３７）項の何れかに記載の電子写真感光体であることを特徴とする電子写真装置」、（４２）「少なくとも帯電手段、画像露光手段、現像手段、転写手段および電子写真感光体を具備してなる電子写真装置であって、画像露光手段にＬＤあるいはＬＥＤ等を使用することによって感光体上に静電潜像の書き込みが行なわれる、所謂デジタル方式の電子写真装置であって、該電子写真感光体が前記第（１）項乃至第（３７）項の何れかに記載の電子写真感光体であることを特徴とする電子写真装置」によって解決される。
【００６８】
また、上記課題は、本発明の（４３）「少なくとも電子写真感光体を具備してなる電子写真装置用プロセスカートリッジであって、該電子写真感光体が前記第（１）項乃至第（３７）項の何れかに記載の電子写真感光体であることを特徴とする電子写真装置用プロセスカートリッジ」によって解決される。
【００６９】
電子写真感光体の保護層にフィラーが含有された高耐久性を有する電子写真感光体は、副作用として画像ボケの発生、残留電位上昇、解像度の低下等、画質への影響が避けられず、高耐久化と高画質化を両立させることは困難とされてきた。これは、画像ボケの発生を抑制するには抵抗が高い方が、残留電位上昇を抑制するには抵抗が低い方が適していることから、双方でトレードオフの関係になっていることが問題の解決を困難にしている。
【００７０】
しかし、本発明者らの検討により、残留電位や画質に与える影響はフィラーの物性だけでなく、フィラーの分散性に大きく起因していることが確認された。すなわち、フィラーが脱凝集され、分散性が良好である場合には、保護層に注入された電荷が表面まで到達しやすくなるため、残留電位の上昇を抑制できるだけでなく、トナーにより形成されるドット再現性がより忠実となり高解像度の画像を得ることが可能となる。一方、フィラーが極度な凝集状態にある場合には、電荷はフィラーによって進行が妨げられ、電荷移動の直進性が低下することによって解像度が低下するだけでなく、電荷がトラップされやすくなり、結果的に残留電位を増加させる。
【００７１】
フィラーの凝集は、有機溶媒やバインダー樹脂等との親和性が低い無機（親水性）フィラーの方が起こり易い。本発明において見い出された酸価が１０〜４００（ｍｇＫＯＨ／ｇ）の有機化合物を添加することによって、無機フィラーと有機溶剤やバインダー樹脂等との親和性を高めることが可能となり、結果的にフィラーの分散性を高める効果を有する。また、酸の添加によって、高くなりすぎた膜の抵抗を適度に低減させる効果をも有する。これらの相乗効果によって、感光体の残留電位を低減できるだけでなく、フィラーの分散性が向上したことにより、トナーにより形成されたドットの散りが少なくなり、より忠実なドット再現が可能な高画質画像を得ることが可能となる。
【００７２】
さらに、フィラーの分散性の向上は、最表面層の光透過性の向上や画像濃度ムラの抑制等、高画質化に与える効果が非常に多い上に、耐摩耗性の向上や塗膜欠陥の抑制等の多くの利点を有する。加えて、フィラーが経時で凝集することなく、高安定かつ長寿命な保護層形成用塗工液を得ることができ、結果として高耐久化と高画質化を両立する電子写真感光体を長期にわたって安定に得ることが可能となる。
【００７３】
【発明の実施の形態】
以下、本発明に用いられる電子写真感光体を図面に沿って説明する。
図１は、本発明の電子写真感光体を表わす断面図であり、導電性支持体（１）上に、電荷発生物質と電荷輸送物質を主成分とする感光層（３）が設けられている。フィラーを含有させる場合には、感光層表面に含有されてなる。
図２は、導電性支持体（１）上に、電荷発生物質を主成分とする電荷発生層（５）と、電荷輸送物質を主成分とする電荷輸送層（７）とが、積層された構成をとっている。フィラーを含有させる場合には、電荷輸送層の表面に含有されてなる。
図３は、導電性支持体（１）上に、電荷発生物質と電荷輸送物質を主成分とする感光層（３）が設けられ、更に感光層表面に保護層（９）が設けられてなる。この場合、保護層（９）にはフィラーが含有されてなる。
図４は、導電性支持体（１）上に、電荷発生物質を主成分とする電荷発生層（５）と電荷輸送物質を主成分とする電荷輸送層（７）とが積層された構成をとっており、更に電荷輸送層上に保護層（９）が設けられてなる。この場合、保護層（９）にはフィラーが含有されてなる。
図５は、導電性支持体（１）上に、電荷輸送物質を主成分とする電荷輸送層（７）と電荷発生物質を主成分とする電荷発生層（５）とが積層された構成をとっており、更に電荷発生層上に保護層（９）が設けられてなる。この場合、保護層（９）にはフィラーが含有されてなる。
【００７４】
導電性支持体（１）としては、体積抵抗１０１０Ω・ｃｍ以下の導電性を示すもの、例えば、アルミニウム、ニッケル、クロム、ニクロム、銅、金、銀、白金などの金属、酸化スズ、酸化インジウムなどの金属酸化物を、蒸着またはスパッタリングにより、フィルム状もしくは円筒状のプラスチック、紙に被覆したもの、あるいは、アルミニウム、アルミニウム合金、ニッケル、ステンレスなどの板およびそれらを、押し出し、引き抜きなどの工法で素管化後、切削、超仕上げ、研摩などの表面処理した管などを使用することができる。また、特開昭５２−３６０１６号公報に記載されたエンドレスニッケルベルト、エンドレスステンレスベルトも導電性支持体（１）として用いることができる。
【００７５】
この他、上記支持体上に導電性粉体を適当な結着樹脂に分散して塗工したものについても、本発明の導電性支持体（１）として用いることができる。この導電性粉体としては、カーボンブラック、アセチレンブラック、またアルミニウム、ニッケル、鉄、ニクロム、銅、亜鉛、銀などの金属粉、あるいは導電性酸化スズ、ＩＴＯなどの金属酸化物粉体などが挙げられる。また、同時に用いられる結着樹脂には、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性、熱硬化性樹脂または光硬化性樹脂が挙げられる。このような導電性層は、これらの導電性粉体と結着樹脂を適当な溶剤、例えば、テトラヒドロフラン、ジクロロメタン、メチルエチルケトン、トルエンなどに分散して塗布することにより設けることができる。
【００７６】
さらに、適当な円筒基体上にポリ塩化ビニル、ポリプロピレン、ポリエステル、ポリスチレン、ポリ塩化ビニリデン、ポリエチレン、塩化ゴム、ポリテトラフロロエチレン系フッ素樹脂などの素材に前記導電性粉体を含有させた熱収縮チューブによって導電性層を設けてなるものも、本発明の導電性支持体（１）として良好に用いることができる。
【００７７】
次に、感光層について説明する。感光層は単層でも積層でもよいが、説明の都合上、先ず電荷発生層（５）と電荷輸送層（７）で構成される場合から述べる。電荷発生層（５）は、電荷発生物質を主成分とする層である。電荷発生層（５）には、公知の電荷発生物質を用いることが可能であり、その代表として、モノアゾ顔料、ジスアゾ顔料、トリスアゾ顔料、ペリレン系顔料、ペリノン系顔料、キナクリドン系顔料、キノン系縮合多環化合物、スクアリック酸系染料、他のフタロシアニン系顔料、ナフタロシアニン系顔料、アズレニウム塩系染料等が挙げられ用いられる。これら電荷発生物質は単独でも、２種以上混合してもかまわない。
【００７８】
電荷発生層（５）は、電荷発生物質を必要に応じて結着樹脂とともに適当な溶剤中にボールミル、アトライター、サンドミル、超音波などを用いて分散し、これを導電性支持体上に塗布し、乾燥することにより形成される。
【００７９】
必要に応じて電荷発生層（５）に用いられる結着樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等が挙げられる。結着樹脂の量は、電荷発生物質１００重量部に対し０〜５００重量部、好ましくは１０〜３００重量部が適当である。結着樹脂の添加は、分散前あるいは分散後どちらでも構わない。
【００８０】
ここで用いられる溶剤としては、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられるが、特にケトン系溶媒、エステル系溶媒、エーテル系溶媒が良好に使用される。これらは単独で用いても２種以上混合して用いてもよい。
【００８１】
電荷発生層（５）は、電荷発生物質、溶媒及び結着樹脂を主成分とするが、その中には、増感剤、分散剤、界面活性剤、シリコーンオイル等のいかなる添加剤が含まれていても良い。
塗布液の塗工法としては、浸漬塗工法、スプレーコート、ビートコート、ノズルコート、スピナーコート、リングコート等の方法を用いることができる。
電荷発生層（５）の膜厚は、０．０１〜５μｍ程度が適当であり、好ましくは０．１〜２μｍである。
【００８２】
電荷輸送層（７）は、電荷輸送物質および結着樹脂を適当な溶剤に溶解ないし分散し、これを電荷発生層上に塗布、乾燥することにより形成できる。また、必要により単独あるいは２種以上の可塑剤、レベリング剤、酸化防止剤等を添加することもできる。
【００８３】
電荷輸送物質には、正孔輸送物質と電子輸送物質とがある。
電子輸送物質としては、例えばクロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４−オン、１，３，７−トリニトロジベンゾチオフェン−５，５−ジオキサイド、ベンゾキノン誘導体等の電子受容性物質が挙げられる。
【００８４】
正孔輸送物質としては、ポリ−Ｎ−ビニルカルバゾールおよびその誘導体、ポリ−γ−カルバゾリルエチルグルタメートおよびその誘導体、ピレン−ホルムアルデヒド縮合物およびその誘導体、ポリビニルピレン、ポリビニルフェナントレン、ポリシラン、オキサゾール誘導体、オキサジアゾール誘導体、イミダゾール誘導体、モノアリールアミン誘導体、ジアリールアミン誘導体、トリアリールアミン誘導体、スチルベン誘導体、α−フェニルスチルベン誘導体、ベンジジン誘導体、ジアリールメタン誘導体、トリアリールメタン誘導体、９−スチリルアントラセン誘導体、ピラゾリン誘導体、ジビニルベンゼン誘導体、ヒドラゾン誘導体、インデン誘導体、ブタジェン誘導体、ピレン誘導体等、ビススチルベン誘導体、エナミン誘導体等、その他公知の材料が挙げられる。これらの電荷輸送物質は単独、または２種以上混合して用いられる。
【００８５】
結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【００８６】
電荷輸送物質の量は結着樹脂１００重量部に対し、２０〜３００重量部、好ましくは４０〜１５０重量部が適当である。また、電荷輸送層の膜厚は解像度・応答性の点から、２５μｍ以下とすることが好ましい。下限値に関しては、使用するシステム（特に帯電電位等）により異なるが、５μｍ以上が好ましい。
【００８７】
ここで用いられる溶剤としては、テトラヒドロフラン、ジオキサン、トルエン、ジクロロメタン、モノクロロベンゼン、ジクロロエタン、シクロヘキサノン、メチルエチルケトン、アセトンなどが用いられる。これらは単独で使用しても２種以上混合して使用しても良い。
【００８８】
更に、電荷輸送層が感光体の最表面層になる場合には、少なくとも電荷輸送層の表面部位には、耐摩耗性を向上させる目的でフィラー材料を添加することもできる。有機性フィラー材料としては、ポリテトラフルオロエチレンのようなフッ素樹脂粉末、シリコーン樹脂粉末、ａ−カーボン粉末等が挙げられ、無機性フィラー材料としては、銅、スズ、アルミニウム、インジウムなどの金属粉末、シリカ、酸化錫、酸化亜鉛、酸化チタン、アルミナ、酸化ジルコニウム、酸化インジウム、酸化アンチモン、酸化ビスマス、酸化カルシウム、アンチモンをドープした酸化錫、錫をドープした酸化インジウム等の金属酸化物、フッ化錫、フッ化カルシウム、フッ化アルミニウム等の金属フッ化物、チタン酸カリウム、窒化硼素などの無機材料が挙げられる。これらのフィラーの中で、フィラーの硬度の点から無機材料を用いることが耐摩耗性の向上に対し有利である。
【００８９】
さらに、画像ボケが発生しにくいフィラーとしては、電気絶縁性が高いフィラーが好ましく、フィラーのｐＨが５以上を示すものやフィラーの誘電率が５以上を示すものが特に有効であり、酸化チタン、アルミナ、酸化亜鉛、酸化ジルコニウム等が特に有効に使用できる。また、ｐＨが５以上のフィラーあるいは誘電率が５以上のフィラーを単独で使用することはもちろん、ｐＨが５以下のフィラーとｐＨが５以上のフィラーとを２種類以上を混合したり、誘電率が５以下のフィラーと誘電率が５以上のフィラーとを２種類以上混合したりして用いることも可能である。また、これらのフィラーの中でも高い絶縁性を有し、熱安定性が高い上に、耐摩耗性が高い六方最密構造であるα型アルミナは、画像ボケの抑制や耐摩耗性の向上の点から特に有用である。
【００９０】
さらに、これらのフィラーは少なくとも一種の表面処理剤で表面処理させることが可能であり、そうすることがフィラーの分散性の面から好ましい。フィラーの分散性の低下は残留電位の上昇だけでなく、塗膜の透明性の低下や塗膜欠陥の発生、さらには耐摩耗性の低下をも引き起こすため、高耐久化あるいは高画質化を妨げる大きな問題に発展する可能性がある。表面処理剤としては、従来用いられている表面処理剤すべてを使用することができるが、フィラーの絶縁性を維持できる表面処理剤が好ましい。例えば、チタネート系カップリング剤、アルミニウム系カップリング剤、ジルコアルミネート系カップリング剤、高級脂肪酸等、あるいはこれらとシランカップリング剤との混合処理や、Ａｌ２Ｏ３、ＴｉＯ２、ＺｒＯ２、シリコーン、ステアリン酸アルミニウム等、あるいはそれらの混合処理がフィラーの分散性及び画像ボケの点からより好ましい。シランカップリング剤による処理は、画像ボケの影響が強くなるが、上記の表面処理剤とシランカップリング剤との混合処理を施すことによりその影響を抑制できる場合がある。表面処理量については、用いるフィラーの平均一次粒径によって異なるが、３〜３０ｗｔ％が適しており、５〜２０ｗｔ％がより好ましい。表面処理量がこれよりも少ないとフィラーの分散効果が得られず、また多すぎると残留電位の著しい上昇を引き起こす。
【００９１】
これらのフィラーが含有されることによって、高耐久化の実現と同時に、画像ボケを回避することが可能となるが、残留電位上昇の影響が増加することになる。この残留電位上昇を抑制するためには、酸価が１０〜４００（ｍｇＫＯＨ／ｇ）の有機化合物を添加させることによって実現される。酸価とは、１ｇ中に含まれる遊離脂肪酸を中和するのに要する水酸化カリウムのミリグラム数で定義される。これらの酸価が１０〜４００（ｍｇＫＯＨ／ｇ）の有機化合物としては、一般に知られている有機脂肪酸や高酸価樹脂等、酸価が１０〜４００（ｍｇＫＯＨ／ｇ）の有機化合物であればすべて使用することができる。しかし、非常に低分子の有機酸やアクセプター等はフィラーの分散性を大幅に低下させてしまう可能性があるため、残留電位低減効果が充分に発揮されなくなる場合がある。したがって、感光体の残留電位を低減させ、かつフィラーの分散性を高めるためには低分子量ポリマーや樹脂、共重合体等、さらにはそれらを混合させて使用することが好ましい。それらの有機化合物の構造としては、立体障害が少ないリニアの構造を有することがより好ましい。分散性を向上させるためにはフィラーとバインダー樹脂との双方に親和性を持たせることが必要であり、立体障害が大きな材料は、それらの親和性が低下することにより、分散性が低下し、前述のような多くの問題を発生させることにつながる。ポリカルボン酸としては、カルボン酸をポリマーあるいはコポリマー中に含む構造を有する化合物であって、ポリエステル樹脂、アクリル樹脂、アクリル酸やメタクリル酸を用いた共重合体、スチレンアクリル共重合体等、カルボン酸を含む有機化合物あるいはその誘導体はすべて使用することが可能である。また、これらの材料は２種以上混合して用いることが可能であり、かつ有用である。場合によっては、これらの材料と有機脂肪酸とを混合させることによって、フィラーの分酸性あるいはそれに伴う残留電位の低減効果が高まることがある。
【００９２】
これらの酸価が１０〜４００（ｍｇＫＯＨ／ｇ）の有機化合物の添加量としては、含有されるフィラーに対して０．０１ｗｔ％〜５０ｗｔ％、好ましくは０．１ｗｔ％〜２０ｗｔ％であるが、必要最小量に設定することがより好ましい。添加量を必要以上に多くすると、画像ボケの影響が現れることがあり、添加量が少なすぎると残留電位の低減効果が充分に発揮されなくなる。また、有機化合物の酸価としては、１０〜４００ｍｇＫＯＨ／ｇが好ましく、より好ましくは３０〜２００ｍｇＫＯＨ／ｇが適している。酸価が必要以上に高いと抵抗が下がりすぎて画像ボケの影響が大きくなり、酸価が低すぎると添加量を多くする必要が生じる上、残留電位の低減効果が不充分となる。また、材料の酸価は前記添加量とのバランスにより決めることが必要である。ただし、材料の酸価は残留電位低減効果に直接影響するものではなく、用いる有機化合物の構造あるいは分子量、フィラーの分散性等によって大きく影響される。
【００９３】
また、これらの酸価が１０〜４００（ｍｇＫＯＨ／ｇ）の有機化合物は、電荷輸送層にフィラーが含有されない場合に対しても残留電位低減効果を狙って添加することが可能である。添加量は、添加する材料の酸価によるが、バインダー樹脂に対して０．０１ｗｔ％〜５０ｗｔ％、好ましくは０．１ｗｔ％〜２０ｗｔ％が好ましい。ポリカルボン酸の添加によって残留電位の低減効果だけでなく、フィルミングが抑制されたり、膜の接着性が向上したりする場合もあり、有効かつ有用である。しかし、必要以上に添加すると、画像ボケが発生したり、耐摩耗性が低下したりする場合がある。
【００９４】
前記フィラー材料は、少なくとも有機溶剤、酸価が１０〜４００（ｍｇＫＯＨ／ｇ）の有機化合物等とともにボールミル、アトライター、サンドミル、超音波などの従来方法を用いて分散することができる。この中でも、フィラーと酸価が１０〜４００（ｍｇＫＯＨ／ｇ）の有機化合物との接触効率を高くすることができ、外界からの不純物の混入が少ないボールミルによる分散が分散性の点からより好ましい。使用されるメディアの材質については、従来使用されているジルコニア、アルミナ、メノウ等すべてのメディアを使用することができるが、フィラーの分散性及び残留電位低減効果の点から特にアルミナを使用することがより好ましい。ジルコニアは分散時のメディアの摩耗量が大きく、それらの混入によって残留電位が著しく増加する。さらに、その摩耗粉の混入によって分散性が大きく低下し、フィラーの沈降性が促進される。一方、メディアにアルミナを使用した場合には、分散時にメディアは摩耗されるものの、摩耗量は低く抑えられる上に、混入した摩耗粉が残留電位に与える影響が非常に小さい。また、摩耗粉が混入しても分酸性に対して悪影響が少ない。したがって、分散に使用するメディアにはアルミナを使用することがより好ましい。
【００９５】
酸価が１０〜４００（ｍｇＫＯＨ／ｇ）の有機化合物は、フィラーや有機溶剤とともに分散前より添加することによって、塗工液中のフィラーの凝集、さらにはフィラーの沈降性を抑制し、フィラーの分散性が著しく向上することから、分散前より添加することが好ましい。一方、バインダー樹脂や電荷輸送物質は、分散前に添加することも可能であるが、その場合分散性が若干低下する場合が見られる。したがって、バインダー樹脂や電荷輸送物質は、有機溶剤に溶解された状態で分散後に添加することが好ましい。
【００９６】
また、フィラーの平均一次粒径は、０．０１〜０．５μｍであることが保護層の光透過率や耐摩耗性の点から好ましい。フィラーの平均一次粒径が０．０１μｍ以下の場合は、耐摩耗性の低下、分散性の低下等を引き起こし、０．５μｍ以上の場合には、フィラーの沈降性が促進されたり、トナーのフィルミングが発生したりする可能性がある。
【００９７】
しかしながら、該有機化合物においては、その化学構造に由来して、使用条件により生じるオゾンやＮＯｘなどの酸化性ガスが吸着しやすく、場合によっては最表面の低抵抗化を招き、画像流れ等の問題を引き起こす可能性があった。この問題を解決するためには、一般式（１）〜（２２）で表わされる化合物を含有させることによって実現される。
【００９８】
【化７３】
0003568518.tif 000092
0003568518.tif 000093
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｎは１〜４の整数を表わす。Ａｒは置換もしくは無置換の芳香環基を表わす。）
【００９９】
【化７４】
0003568518.tif 000094
0003568518.tif 000095
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍ、ｎは０〜３の整数を表わす。ただしｌ、ｍ、ｎが同時に０となることはない。Ａｒ１、Ａｒ２、Ａｒ３は置換若しくは無置換の芳香環基を表わし、同一でも異なっていてもよい。また、Ａｒ１とＡｒ２、Ａｒ２とＡｒ３、もしくはＡｒ３とＡｒ１はそれぞれ共同で窒素原子を含む複素環基を形成してもよい。）
【０１００】
【化７５】
0003568518.tif 000096
0003568518.tif 000097
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ４、もしくはＡｒ３とＡｒ４はそれぞれ共同で環を形成してもよい。）
【０１０１】
【化７６】
0003568518.tif 000098
0003568518.tif 000099
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ３とＡｒ４はそれぞれ共同で環を形成してもよい。）
【０１０２】
【化７７】
0003568518.tif 000100
0003568518.tif 000101
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ、ｌ、ｍ、ｎは０〜３の整数を表わす。ただしｋ、ｌ、ｍ、ｎが同時に０となることはない。Ａｒ１、Ａｒ２、Ａｒ３およびＡｒ４は置換もしくは無置換の芳香環基を表わし、それぞれ同一でも異なっていてもよい。また、Ａｒ１とＡｒ２、Ａｒ１とＡｒ３、もしくはＡｒ１とＡｒ４はそれぞれ共同で環を形成してもよい。Ｘはメチレン基、シクロヘキシリデン基、酸素原子、硫黄原子などを表わす。）
【０１０３】
【化７８】
0003568518.tif 000102
0003568518.tif 000103
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ、ｍは０〜３の整数を表わす。ただしｌ、ｍが同時に０となることはない。Ａｒ１、Ａｒ２及びＡｒ３は置換もしくは無置換の芳香環基を表わし、それぞれ同一でも異なっていてもよい。また、Ａｒ１とＡｒ２、Ａｒ１とＡｒ３はそれぞれ共同で環を形成してもよい。ｎは１〜４の整数を表わす。）
【０１０４】
【化７９】
0003568518.tif 000104
0003568518.tif 000105
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３、Ｒ４は水素原子、置換もしくは無置換の炭素数１〜１１のアルキル基、置換もしくは無置換の芳香環基を表わし、それぞれ同一でも異なっていてもよい。また、Ａｒ１、Ａｒ２は置換もしくは無置換の芳香環基を表わし、それぞれ同一でも異なっていてもよい。ただし、Ａｒ１，Ａｒ２，Ｒ３もしくはＲ４のいずれか１つは芳香族複素環基である。）
【０１０５】
【化８０】
0003568518.tif 000106
0003568518.tif 000107
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。Ｒ３は水素原子、置換もしくは無置換の炭素数１〜１１のアルキル基、置換もしくは無置換の芳香環基を表わす。また、Ａｒ１、Ａｒ２、Ａｒ３、Ａｒ４およびＡｒ５は置換もしくは無置換の芳香環基を表わし、同一でも異なっていてもよい。また、Ａｒ１、Ａｒ２もしくはＡｒ１、Ａｒ３は共同で窒素原子を含む複素環基を形成してもよい。）
【０１０６】
【化８１】
0003568518.tif 000108
0003568518.tif 000109
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｍ、ｎは０〜３の整数を表わす。ただしｍとｎが同時に０となることはない。また、Ａｒ１、Ａｒ２、Ａｒ３、Ａｒ４およびＡｒ５は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）
【０１０７】
【化８２】
0003568518.tif 000110
0003568518.tif 000111
（式中、Ｒ１、Ｒ２は炭素数１〜４のアルキル基を表わし、同一でも異なっていてもよい。また、Ｒ１、Ｒ２は互いに結合し窒素原子を含む複素環を形成してもよい。ｎは１〜３の整数を表わす。また、Ａｒ１、Ａｒ２、Ａｒ３、およびＡｒ４は置換もしくは無置換の芳香環基を表わし、同一でも異なっていてもよい。Ａｒ１、Ａｒ２もしくはＡｒ１、Ａｒ３は共同で窒素原子を含む複素環基を形成してもよい。）
【０１０８】
【化８３】
0003568518.tif 000112
0003568518.tif 000113
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２３）
【０１０９】
【化８４】
0003568518.tif 000114
0003568518.tif 000115
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。Ｒ３とＲ４、Ｒ５とＲ６、もしくはＡｒ１とＡｒ２は共同で環を形成してもよい。〕
【０１１０】
【化８５】
0003568518.tif 000116
0003568518.tif 000117
〔式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌは１〜３の整数を表わす。Ａｒ１，Ａｒ２は置換若しくは無置換の芳香環基を表わし、同一でも異なっていてもよい。Ｒ３，Ｒ４は水素原子、置換もしくは無置換の炭素数１〜４のアルキル基、または置換もしくは無置換の芳香環基、あるいは次の一般式（２４）
【０１１１】
【化８６】
0003568518.tif 000118
0003568518.tif 000119
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｍ、ｎは０〜３の整数を表わす。Ｒ５，Ｒ６は水素原子、置換もしくは無置換の炭素数１〜４のアルキル基、または置換もしくは無置換の芳香環基を表わし、同一でも異なっていてもよい。）を表わし、同一でも異なっていても良い。ただし、Ｒ３，Ｒ４は同時に水素原子となることはない。Ｒ３とＲ４、Ｒ５とＲ６、もしくはＡｒ１とＡｒ２は共同で環を形成してもよい。〕
【０１１２】
【化８７】
0003568518.tif 000120
0003568518.tif 000121
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５，Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）
【０１１３】
【化８８】
0003568518.tif 000122
0003568518.tif 000123
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５、Ｒ６，及びＲ７は水素原子、置換もしくは無置換の炭素数１〜４のアルキル基、または置換もしくは無置換の芳香環基を表わす。Ａｒ１，Ａｒ２は置換若しくは無置換の芳香環基を表わし、同一でも異なっていてもよい。Ｒ３，Ｒ４、もしくはＡｒ２，Ｒ４は共同で窒素原子を含む複素環基を形成してもよい。またＡｒ１とＲ５は共同で環を形成してもよい。ｌは１〜３の、ｍは０〜３の、ｎは０または１の整数を表わす。）
【０１１４】
【化８９】
0003568518.tif 000124
0003568518.tif 000125
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【０１１５】
【化９０】
0003568518.tif 000126
0003568518.tif 000127
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｌ，ｍは０〜３の整数を表わす。ただしｌとｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【０１１６】
【化９１】
0003568518.tif 000128
0003568518.tif 000129
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【０１１７】
【化９２】
0003568518.tif 000130
0003568518.tif 000131
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。ｋ，ｌ，ｍは０〜３の整数を表わす。ただしｋ，ｌ，ｍが同時に０となることはない。Ｒ３は置換もしくは無置換の炭素数１〜４のアルキル基、または置換もしくは無置換の芳香環基を表わす。Ｒ４は水素原子、置換もしくは無置換の炭素数１〜４のアルキル基、または置換もしくは無置換の芳香環基を表わす。Ａｒ１，Ａｒ２は置換若しくは無置換の芳香環基を表わす。Ａｒ１とＲ４、Ａｒ２とＲ３、もしくはＡｒ２同士は、共同で環を形成してもよい。ｎは０または１の整数を表わす。）
【０１１８】
【化９３】
0003568518.tif 000132
0003568518.tif 000133
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｋ，ｌ，ｍは０〜３の整数を表わす。ｎは１または２の整数を表わす。ただし、ｋ，ｌ，ｍが同時に０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【０１１９】
【化９４】
0003568518.tif 000134
0003568518.tif 000135
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ｒ３，Ｒ４は置換もしくは無置換の炭素数１〜４のアルキル基、または置換もしくは無置換の芳香環基を表わし、同一でも異なっていても良い。Ｒ５は水素原子、置換もしくは無置換の炭素数１〜４のアルキル基、または置換もしくは無置換の芳香環基を表わす。Ａｒ１、Ａｒ２は置換若しくは無置換の芳香環基を表わす。Ｒ３，Ｒ４、もしくはＡｒ１，Ｒ４は共同で窒素原子を含む複素環基を形成してもよい。ｍは０〜４の、ｎは１または２の整数を表わす。ただし、ｍが０の場合は、Ｒ３，Ｒ４は炭素数１〜４のアルキル基を表わし、同一でも異なっていてもよく、また、Ｒ３，Ｒ４は互いに結合し窒素原子を含む複素環基を形成してもよい。）
【０１２０】
【化９５】
0003568518.tif 000136
0003568518.tif 000137
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒは置換若しくは無置換の芳香環基を表わす。Ｒ３，Ｒ４は水素原子、置換もしくは無置換の炭素数１〜４のアルキル基、または置換もしくは無置換の芳香環基を表わす。ｌ、ｍ、ｎは０〜３の整数を表わし、同時に０となることはない。）
【０１２１】
【化９６】
0003568518.tif 000138
0003568518.tif 000139
（式中、Ｒ１，Ｒ２は、炭素数１〜４のアルキル基を表わし、同一でも異なっていてもよい。また、Ｒ１，Ｒ２は互いに結合し窒素原子を含む複素環基を形成してもよい。Ａｒ１、Ａｒ２、Ａｒ３は置換若しくは無置換の芳香環基を表わす。Ｒ３は水素原子、置換もしくは無置換の炭素数１〜４のアルキル基、または置換もしくは無置換の芳香環基を表わす。ｌ、ｍは０〜３の整数を表わし、同時に０となることはない。ｎは１〜３の整数を表わす。）
【０１２２】
これら一般式の説明にある、アルキル基の具体例としては、メチル基、エチル基、プロピル基、ブチル基、ヘキシル基、及びウンデカニル基などを挙げることができる。また、芳香環基としてはベンゼン、ナフタレン、アントラセン、及びピレンなど芳香族炭化水素環の１価〜６価の芳香族炭化水素基、並びにピリジン、キノリン、チオフェン、フラン、オキサゾール、オキサジアゾール、カルバゾールなど芳香族複素環の１価〜６価の芳香族複素環基が挙げられる。また、これらの置換基としては、上記アルキル基の具体例で挙げたもの、メトキシ基、エトキシ基、プロポキシ基、ブトキシ基などのアルコキシ基、またはフッ素原子、塩素原子、臭素原子、ヨウ素原子のハロゲン原子、及び芳香環基などが挙げられる。更に、Ｒ１，Ｒ２が互いに結合し窒素原子を含む複素環基の具体例としてはピロリジニル基、ピペリジニル基、ピロリニル基等が挙げられる。その他、共同で窒素原子を含む複素環基としては、Ｎ−メチルカルバゾール、Ｎ−エチルカルバゾール、Ｎ−フェニルカルバゾール、インドール、キノリンの芳香族複素環基などを挙げることができる。
【０１２３】
以下に一般式（１）〜（２２）で表わされる化合物の好ましい例を挙げる。但し、本発明は、これらの化合物に限定されるものではない。
【０１２４】
【表１−１】
0003568518.tif 000140
【０１２５】
【表１−２】
0003568518.tif 000141
【０１２６】
【表１−３】
0003568518.tif 000142
【０１２７】
【表１−４】
0003568518.tif 000143
【０１２８】
【表１−５】
0003568518.tif 000144
【０１２９】
【表１−６】
0003568518.tif 000145
【０１３０】
【表１−７】
0003568518.tif 000146
【０１３１】
【表１―８】
0003568518.tif 000147
【０１３２】
【表１−９】
0003568518.tif 000148
【０１３３】
【表１−１０】
0003568518.tif 000149
【０１３４】
【表１−１１】
0003568518.tif 000150
【０１３５】
【表１−１２】
0003568518.tif 000151
【０１３６】
【表１−１３】
0003568518.tif 000152
【０１３７】
【表１−１４】
0003568518.tif 000153
【０１３８】
【表１−１５】
0003568518.tif 000154
【０１３９】
【表１−１６】
0003568518.tif 000155
【０１４０】
一般式（１）〜（２２）で表わされる化合物の添加量は、バインダー樹脂に対して０．０１ｗｔ％〜１５０ｗｔ％が好ましい。少ないと酸化性ガスに対する耐性が不足し、多すぎると、膜強度が低下し、耐摩耗性が劣化する。
この、一般式（１）〜（２２）で表わされる化合物を酸価が１０〜４００（ｍｇＫＯＨ／ｇ）の有機化合物と併用する構成において、塗工液の保存を必要とする場合には、相互作用による塩の生成を抑制するために特定の酸化防止剤を含有させる必要がある。この塩の生成は、塗工液の変色を引き起こすだけではなく、製造された電子写真感光体において、残留電位の上昇等の不具合を引き起こす。
【０１４１】
本発明に使用できる酸化防止剤としては、後述される一般の酸化防止剤が使用できるが、（ｃ）ハイドロキノン系、及び（ｆ）ヒンダードアミン系の化合物が特に効果的である。但し、ここで用いられる酸化防止剤は、後述の目的と異なり、あくまでも一般式（１）〜（２２）で表わされる化合物の塗工液中での保護のために利用される。このため、これらの酸化防止剤は、一般式（１）〜（２２）で表わされる化合物を含有させる前の工程で塗工液に含有させておくことが好ましく、添加量としては、含有される酸価が１０〜４００（ｍｇＫＯＨ／ｇ）の有機化合物に対して、０．１〜２００ｗｔ％で充分な塗工液経時保存安定性を発揮できる。
【０１４２】
電荷輸送層には電荷輸送物質としての機能とバインダー樹脂としての機能を持った高分子電荷輸送物質も良好に使用される。これらの高分子電荷輸送物質から構成される電荷輸送層は耐摩耗性に優れたものである。高分子電荷輸送物質としては、公知の材料が使用できるが、特に、トリアリールアミン構造を主鎖および／または側鎖に含むポリカーボネートが良好に用いられる。中でも、一般式（Ｉ）〜（Ｘ）で表わされる高分子電荷輸送物質が良好に用いられる。これらを以下に例示し、具体例を示す。
【０１４３】
【化９７】
0003568518.tif 000156
0003568518.tif 000157
式中、Ｒ１，Ｒ２，Ｒ３はそれぞれ独立して置換もしくは無置換のアルキル基又はハロゲン原子、Ｒ４は水素原子又は置換もしくは無置換のアルキル基、Ｒ５，Ｒ６は置換もしくは無置換のアリール基、ｏ，ｐ，ｑはそれぞれ独立して０〜４の整数、ｋ，ｊは組成を表わし、０．１≦ｋ≦１、０≦ｊ≦０．９、ｎは繰り返し単位数を表わし５〜５０００の整数である。Ｘは脂肪族の２価基、環状脂肪族の２価基、または下記一般式で表わされる２価基を表わす。
【０１４４】
【化９８】
0003568518.tif 000158
式中、Ｒ１０１，Ｒ１０２は各々独立して置換もしくは無置換のアルキル基、アリール基またはハロゲン原子を表わす。ｌ、ｍは０〜４の整数、Ｙは単結合、炭素原子数１〜１２の直鎖状、分岐状もしくは環状のアルキレン基、−Ｏ−，−Ｓ−，−ＳＯ−，−ＳＯ２−，−ＣＯ−，−ＣＯ−Ｏ−Ｚ−Ｏ−ＣＯ−（式中、Ｚは脂肪族の２価基を表わす。）または、
【０１４５】
【化９９】
0003568518.tif 000159
（式中、ａは１〜２０の整数、ｂは１〜２０００の整数、Ｒ１０３、Ｒ１０４は置換または無置換のアルキル基又はアリール基を表わす。）を表わす。ここで、Ｒ１０１とＲ１０２，Ｒ１０３とＲ１０４は、それぞれ同一でも異なってもよい。
【０１４６】
【化１００】
0003568518.tif 000160
0003568518.tif 000161
式中、Ｒ７，Ｒ８は置換もしくは無置換のアリール基、Ａｒ１，Ａｒ２，Ａｒ３は同一あるいは異なるアリレン基を表わす。Ｘ，ｋ，ｊおよびｎは、一般式（Ｉ）の場合と同じである。
【０１４７】
【化１０１】
0003568518.tif 000162
0003568518.tif 000163
式中、Ｒ９，Ｒ１０は置換もしくは無置換のアリール基、Ａｒ４，Ａｒ５，Ａｒ６は同一あるいは異なるアリレン基を表わす。Ｘ，ｋ，ｊおよびｎは、一般式（Ｉ）の場合と同じである。
【０１４８】
【化１０２】
0003568518.tif 000164
0003568518.tif 000165
式中、Ｒ１１，Ｒ１２は置換もしくは無置換のアリール基、Ａｒ７，Ａｒ８，Ａｒ９は同一あるいは異なるアリレン基、ｐは１〜５の整数を表わす。Ｘ，ｋ，ｊおよびｎは、一般式（Ｉ）の場合と同じである。
【０１４９】
【化１０３】
0003568518.tif 000166
0003568518.tif 000167
式中、Ｒ１３，Ｒ１４は置換もしくは無置換のアリール基、Ａｒ１０，Ａｒ１１，Ａｒ１２は同一あるいは異なるアリレン基、Ｘ１，Ｘ２は置換もしくは無置換のエチレン基、又は置換もしくは無置換のビニレン基を表わす。Ｘ，ｋ，ｊおよびｎは、一般式（Ｉ）の場合と同じである。
【０１５０】
【化１０４】
0003568518.tif 000168
0003568518.tif 000169
式中、Ｒ１５，Ｒ１６，Ｒ１７，Ｒ１８は置換もしくは無置換のアリール基、Ａｒ１３，Ａｒ１４，Ａｒ１５，Ａｒ１６は同一あるいは異なるアリレン基、Ｙ１，Ｙ２，Ｙ３は単結合、置換もしくは無置換のアルキレン基、置換もしくは無置換のシクロアルキレン基、置換もしくは無置換のアルキレンエーテル基、酸素原子、硫黄原子、ビニレン基を表わし同一であっても異なってもよい。Ｘ，ｋ，ｊおよびｎは、一般式（Ｉ）の場合と同じである。
【０１５１】
【化１０５】
0003568518.tif 000170
0003568518.tif 000171
式中、Ｒ１９，Ｒ２０は水素原子、置換もしくは無置換のアリール基を表わし，Ｒ１９とＲ２０は環を形成していてもよい。Ａｒ１７，Ａｒ１８，Ａｒ１９は同一あるいは異なるアリレン基を表わす。Ｘ，ｋ，ｊおよびｎは、一般式（Ｉ）の場合と同じである。
【０１５２】
【化１０６】
0003568518.tif 000172
0003568518.tif 000173
式中、Ｒ２１は置換もしくは無置換のアリール基、Ａｒ２０，Ａｒ２１，Ａｒ２２，Ａｒ２３は同一あるいは異なるアリレン基を表わす。Ｘ，ｋ，ｊおよびｎは、一般式（Ｉ）の場合と同じである。
【０１５３】
【化１０７】
0003568518.tif 000174
0003568518.tif 000175
式中、Ｒ２２，Ｒ２３，Ｒ２４，Ｒ２５は置換もしくは無置換のアリール基、Ａｒ２４，Ａｒ２５，Ａｒ２６，Ａｒ２７，Ａｒ２８は同一あるいは又は異なるアリレン基を表わす。Ｘ，ｋ，ｊおよびｎは、一般式（Ｉ）の場合と同じである。
【０１５４】
【化１０８】
0003568518.tif 000176
0003568518.tif 000177
式中、Ｒ２６，Ｒ２７は置換もしくは無置換のアリール基、Ａｒ２９，Ａｒ３０，Ａｒ３１は同一あるいは異なるアリレン基を表わす。Ｘ，ｋ，ｊおよびｎは、一般式（Ｉ）の場合と同じである。
【０１５５】
以上のようにして得られた塗工液の塗工法としては、浸漬塗工法、スプレーコート、ビートコート、ノズルコート、スピナーコート、リングコート等、従来の塗工方法を用いることができる。感光層表面にフィラーを含有する場合には、感光層全体にフィラーを含有させることができるが、電荷輸送層の最表面側が最もフィラー濃度が高く、支持体側が低くなるようにフィラー濃度傾斜を設けたり、電荷輸送層を複数層にして、支持体側から表面側に向かい、フィラー濃度が順次高くしたりするような構成にすることが好ましい。
【０１５６】
次に感光層が単層構成（３３）の場合について述べる。上述した電荷発生物質を結着樹脂中に分散した感光体が使用できる。感光層は、電荷発生物質および電荷輸送物質および結着樹脂を適当な溶剤に溶解ないし分散し、これを塗布、乾燥することによって形成できる。また、必要により可塑剤やレベリング剤、酸化防止剤等を添加することもできる。
【０１５７】
結着樹脂としては、先に電荷輸送層（７）で挙げた結着樹脂のほかに、電荷輸送層（７）で挙げた結着樹脂を混合して用いてもよい。もちろん、先に挙げた高分子電荷輸送物質も良好に使用できる。結着樹脂１００重量部に対する電荷発生物質の量は５〜４０重量部が好ましく、電荷輸送物質の量は０〜１９０重量部が好ましく、さらに好ましくは５０〜１５０重量部である。感光層は、電荷発生物質、結着樹脂を電荷輸送物質とともにテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。感光層の膜厚は、５〜２５μｍ程度が適当である。
【０１５８】
感光層が最表面層になるような構成においては、耐摩耗性向上のため、少なくとも感光層表面にフィラーを含有することが有効である。この場合は、電荷輸送層（７）に使用されるフィラーをすべて使用することが可能である。この場合にも、電荷輸送層の場合と同様に、感光層全体にフィラー含有することもできるが、フィラー濃度勾配を設けるか、複数層の感光層の構成とし、フィラー濃度を順次変えた構成にすることは有効な手段である。
【０１５９】
本発明の感光体においては、導電性支持体（１）と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
【０１６０】
これらの下引き層は、前述の感光層の如く適当な溶媒及び塗工法を用いて形成することができる。更に本発明の下引き層として、シランカップリング剤、チタンカップリング剤、クロムカップリング剤等を使用することもできる。この他、本発明の下引き層には、Ａｌ２Ｏ３を陽極酸化にて設けたものや、ポリパラキシリレン（パリレン）等の有機物やＳｉＯ２、ＳｎＯ２、ＴｉＯ２、ＩＴＯ、ＣｅＯ２等の無機物を真空薄膜作成法にて設けたものも良好に使用できる。このほかにも公知のものを用いることができる。下引き層の膜厚は０〜５μｍが適当である。
【０１６１】
本発明の感光体においては、感光層保護の目的で、保護層（９）が感光層の上に設けられることがある。保護層（９）に使用される材料としてはＡＢＳ樹脂、ＡＣＳ樹脂、オレフィン−ビニルモノマー共重合体、塩素化ポリエーテル、アリール樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂が挙げられる。フィラーの分散性、残留電位、塗膜欠陥の点から、特にポリカーボネートあるいはポリアリレートが有効かつ有用である。
【０１６２】
また、感光体の保護層には、耐摩耗性を向上する目的でフィラ−材料を添加される。ここで用いられるフィラー材料は、電荷輸送層（７）に含有されるフィラー材料をすべて使用することができる。その中でも、無機顔料が耐摩耗性の点から好ましく、特にｐＨが５以上あるいは誘電率が５以上の金属酸化物は画像ボケの抑制効果が高いことからより好ましい。このような絶縁性フィラーとして、酸化チタン、アルミナ、酸化亜鉛、酸化ジルコニウム等が挙げられる。これらのｐＨが５以上のフィラーや誘電率が５以上のフィラーを単独で使用することはもちろん、ｐＨが５以下のフィラーとｐＨが５以上のフィラーとを２種類以上を混合したり、誘電率が５以下のフィラーと誘電率が５以上のフィラーとを２種以上混合したりして用いることも可能である。これらのフィラー材料の中で、特に有用に用いられるフィラーとしてはα型アルミナが挙げられる。これは、絶縁性や熱安定性が高く、硬度が高いことから耐摩耗性に優れており、さらに凝集しにくい等の理由から特に有用である。
【０１６３】
また、これらのフィラーは少なくとも１種の表面処理剤で表面処理させることが可能であり、そうすることがフィラーの分散性の面から好ましい。表面処理剤については、電荷輸送層（７）に適用されるものは使用することが可能である。表面処理剤を単独で使用することはもちろん、２種以上混合させて処理することも可能である。表面処理量については、電荷輸送層（７）で適用される量を用いることができる。
【０１６４】
添加される酸価が１０〜４００（ｍｇＫＯＨ／ｇ）の有機化合物としては、電荷輸送層（７）において記載された化合物をすべて使用することができる。ポリカルボン酸としては、少なくともカルボン酸を含有する有機化合物あるいはその誘導体はすべて使用することが可能であり、ポリエステル樹脂、アクリル樹脂、アクリル樹脂やメタクリル樹脂を用いた共重合体、スチレンアクリル共重合体等がより有用である。直鎖有機脂肪酸を単独あるいはポリカルボン酸と混合させることも可能であり、そうすることでフィラーの分散性を高める効果が増加する場合がある。
【０１６５】
これらの酸価が１０〜４００（ｍｇＫＯＨ／ｇ）の有機化合物の添加量としては、含有されるフィラーに対して０．０１〜５０ｗｔ％、好ましくは０．１〜２０ｗｔ％であるが、必要最小量に設定することがより好ましい。添加量を必要以上に多くすると、画像ボケの影響が現れることがあり、添加量が少なすぎると残留電位の低減効果が認められなくなる。また、有機化合物の酸価としては、１０〜４００ｍｇＫＯＨ／ｇ、好ましくは３０〜２００ｍｇＫＯＨ／ｇであるが、これは前記添加量とのバランスにより決めることが必要である。これよりも酸価が高い場合には、画像ボケが発生しやすくなる場合があり、酸価が低い場合には残留電位の低減効果が少なくなり、添加量を増加しても充分な効果が得られない場合がある。ただし、材料の酸価は残留電位低減効果に直接影響するものではなく、用いる有機化合物の構造あるいは分子量、フィラーの分散性等によって大きく影響される。
【０１６６】
耐酸化性ガス向上のために含有される一般式（１）〜（３）で表わされる化合物としては、電荷輸送層（７）において記載されたものが適用できる。
用いられる溶剤としては、テトラヒドロフラン、ジオキサン、トルエン、ジクロロメタン、モノクロロベンゼン、ジクロロエタン、シクロヘキサノン、メチルエチルケトン、アセトンなど、電荷輸送層（７）で使用される溶剤を使用することができる。但し、分散時には粘度が高い溶剤が好ましいが、塗工時には揮発性が高い溶剤が好ましい。これらの条件を満たす溶剤がない場合には、各々の物性を有する溶剤を２種以上混合させて使用することが可能であり、フィラーの分散性や残留電位に対して大きな効果を有する場合がある。
【０１６７】
また、保護層に電荷輸送層（７）で挙げた低分子電荷輸送物質あるいは高分子電荷輸送物質を添加することは、残留電位の低減及び画質向上に対して有効かつ有用である。
前記フィラー材料は、少なくとも有機溶剤、酸価が１０〜４００（ｍｇＫＯＨ／ｇ）の有機化合物等とともにボールミル、アトライター、サンドミル、超音波などの従来方法を用いて分散することができる。この中でも、フィラーと酸価が１０〜４００（ｍｇＫＯＨ／ｇ）の有機化合物との接触効率を高くすることができ、外界からの不純物の混入が少ないボールミルによる分散が分散性の点からより好ましい。使用されるメディアの材質については、従来使用されているジルコニア、アルミナ、メノウ等すべてのメディアを使用することができるが、フィラーの分散性及び残留電位低減効果の点から特にアルミナを使用することがより好ましい。ジルコニアは分散時のメディアの摩耗量が大きく、それらの混入によって残留電位が著しく増加する。さらに、その摩耗粉の混入によって分散性が大きく低下し、フィラーの沈降性が促進される。一方、メディアにアルミナを使用した場合には、分散時に摩耗されるものの、摩耗量は低く抑えられる上に、混入した摩耗粉が残留電位に与える影響が非常に小さい。また、摩耗粉が混入しても分酸性に対して悪影響が少ない。したがって、分散に使用するメディアにはアルミナを使用することがより好ましい。
【０１６８】
酸価が１０〜４００（ｍｇＫＯＨ／ｇ）の有機化合物は、フィラーや有機溶剤とともに分散前より添加することによって、塗工液中のフィラーの凝集、さらにはフィラーの沈降性を抑制し、フィラーの分散性が著しく向上することから、分散前より添加することがより好ましい。一方、バインダー樹脂や電荷輸送物質は、分散前に添加することも可能であるが、その場合分散性が若干低下する場合が見られる。したがって、バインダー樹脂や電荷輸送物質は、有機溶剤に溶解された状態で分散後に添加することが好ましい。
また、フィラーの平均一次粒径は、０．０１〜０．５μｍであることが保護層の光透過率や耐摩耗性の点から好ましい。フィラーの平均一次粒径が０．０１μｍ以下の場合は、耐摩耗性の低下、分散性の低下等を引き起こし、０．５μｍ以上の場合には、フィラーの沈降性が促進されたり、トナーのフィルミングが発生したりする可能性がある。
【０１６９】
保護層の形成法としては、浸漬塗工法、スプレーコート、ビートコート、ノズルコート、スピナーコート、リングコート等の従来方法を用いることができるが、特に塗膜の均一性の面からスプレーコートがより好ましい。さらに、保護層の必要膜厚を一度で塗工し、保護層を形成することも可能であるが、２回以上重ねて塗工し、保護層を多層にする方が膜中におけるフィラーの均一性の面からより好ましい。そうすることによって、残留電位の低減、解像度の向上、及び耐摩耗性の向上に対し、より一層の効果が得られる。なお、保護層の厚さは０．１〜１０μｍ程度が適当である。本発明において、酸価が１０〜４００（ｍｇＫＯＨ／ｇ）の有機化合物を添加することによって、残留電位が大幅に低減させることが可能となり、それによって保護層の膜厚を自由に設定することが可能である。しかし、保護層膜厚が著しく増加すると、画質が若干劣化する傾向が認められるため、必要最小限度の膜厚に設定することが好ましい。
【０１７０】
本発明の感光体においては、感光層と保護層との間に中間層を設けることも可能である。中間層には、一般にバインダー樹脂を主成分として用いる。これら樹脂としては、ポリアミド、アルコール可溶性ナイロン、水溶性ポリビニルブチラール、ポリビニルブチラール、ポリビニルアルコールなどが挙げられる。中間層の形成法としては、前述のごとく一般に用いられる塗布法が採用される。なお、中間層の厚さは０．０５〜２μｍ程度が適当である。
【０１７１】
本発明においては、耐環境性の改善のため、とりわけ、感度低下、残留電位の上昇を防止する目的で、電荷発生層、電荷輸送層、下引き層、保護層、中間層等の各層に酸化防止剤、可塑剤、滑剤、紫外線吸収剤、低分子電荷輸送物質およびレベリング剤を添加することができる。これらの化合物の代表的な材料を以下に記す。
【０１７２】
各層に添加できる酸化防止剤として、例えば下記のものが挙げられるがこれらに限定されるものではない。
【０１７３】
（ａ）フェノ−ル系化合物
２，６−ジ−ｔ−ブチル−ｐ−クレゾ−ル、ブチル化ヒドロキシアニソ−ル、２，６−ジ−ｔ−ブチル−４−エチルフェノ−ル、ｎ−オクタデシル−３−（４’−ヒドロキシ−３’，５’−ジ−ｔ−ブチルフェノール）、２，２’−メチレン−ビス−（４−メチル−６−ｔ−ブチルフェノ−ル）、２，２’−メチレン−ビス−（４−エチル−６−ｔ−ブチルフェノ−ル）、４，４’−チオビス−（３−メチル−６−ｔ−ブチルフェノ−ル）、４，４’−ブチリデンビス−（３−メチル−６−ｔ−ブチルフェノ−ル）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネ−ト］メタン、ビス［３，３’−ビス（４’−ヒドロキシ−３’−ｔ−ブチルフェニル）ブチリックアッシド］クリコ−ルエステル、トコフェロ−ル類など。
【０１７４】
（ｂ）パラフェニレンジアミン類
Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔ−ブチル−ｐ−フェニレンジアミンなど。
【０１７５】
（ｃ）ハイドロキノン類
２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノンなど。
【０１７６】
（ｄ）有機硫黄化合物類
ジラウリル−３，３’−チオジプロピオネ−ト、ジステアリル−３，３’−チオジプロピオネ−ト、ジテトラデシル−３，３’−チオジプロピオネ−トなど。
【０１７７】
（ｅ）有機燐化合物類
トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなど。
【０１７８】
各層に添加できる可塑剤として、例えば下記のものが挙げられるがこれらに限定されるものではない。
【０１７９】
（ａ）リン酸エステル系可塑剤
リン酸トリフェニル、リン酸トリクレジル、リン酸トリオクチル、リン酸オクチルジフェニル、リン酸トリクロルエチル、リン酸クレジルジフェニル、リン酸トリブチル、リン酸トリ−２−エチルヘキシル、リン酸トリフェニルなど。
【０１８０】
（ｂ）フタル酸エステル系可塑剤
フタル酸ジメチル、フタル酸ジエチル、フタル酸ジイソブチル、フタル酸ジブチル、フタル酸ジヘプチル、フタル酸ジ−２−エチルヘキシル、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フマル酸ジブチル、フマル酸ジオクチルなど。
【０１８１】
（ｃ）芳香族カルボン酸エステル系可塑剤
トリメリット酸トリオクチル、トリメリット酸トリ−ｎ−オクチル、オキシ安息香酸オクチルなど。
【０１８２】
（ｄ）脂肪族二塩基酸エステル系可塑剤
アジピン酸ジブチル、アジピン酸ジ−ｎ−ヘキシル、アジピン酸ジ−２−エチルヘキシル、アジピン酸ジ−ｎ−オクチル、アジピン酸−ｎ−オクチル−ｎ−デシル、アジピン酸ジイソデシル、アジピン酸ジカプリル、アゼライン酸ジ−２−エチルヘキシル、セバシン酸ジメチル、セバシン酸ジエチル、セバシン酸ジブチル、セバシン酸ジ−ｎ−オクチル、セバシン酸ジ−２−エチルヘキシル、セバシン酸ジ−２−エトキシエチル、コハク酸ジオクチル、コハク酸ジイソデシル、テトラヒドロフタル酸ジオクチル、テトラヒドロフタル酸ジ−ｎ−オクチルなど。
【０１８３】
（ｅ）脂肪酸エステル誘導体
オレイン酸ブチル、グリセリンモノオレイン酸エステル、アセチルリシノール酸メチル、ペンタエリスリトールエステル、ジペンタエリスリトールヘキサエステル、トリアセチン、トリブチリンなど。
【０１８４】
（ｆ）オキシ酸エステル系可塑剤
アセチルリシノール酸メチル、アセチルリシノール酸ブチル、ブチルフタリルブチルグリコレート、アセチルクエン酸トリブチルなど。
【０１８５】
（ｇ）エポキシ可塑剤
エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシルなど。
【０１８６】
（ｈ）二価アルコールエステル系可塑剤
ジエチレングリコールジベンゾエート、トリエチレングリコールジ−２−エチルブチラートなど。
【０１８７】
（ｉ）含塩素可塑剤
塩素化パラフィン、塩素化ジフェニル、塩素化脂肪酸メチル、メトキシ塩素化脂肪酸メチルなど。
【０１８８】
（ｊ）ポリエステル系可塑剤
ポリプロピレンアジペート、ポリプロピレンセバケート、ポリエステル、アセチル化ポリエステルなど。
【０１８９】
（ｋ）スルホン酸誘導体
ｐ−トルエンスルホンアミド、ｏ−トルエンスルホンアミド、ｐ−トルエンスルホンエチルアミド、ｏ−トルエンスルホンエチルアミド、トルエンスルホン−Ｎ−エチルアミド、ｐ−トルエンスルホン−Ｎ−シクロヘキシルアミドなど。
【０１９０】
（ｌ）クエン酸誘導体
クエン酸トリエチル、アセチルクエン酸トリエチル、クエン酸トリブチル、アセチルクエン酸トリブチル、アセチルクエン酸トリ−２−エチルヘキシル、アセチルクエン酸−ｎ−オクチルデシルなど。
【０１９１】
（ｍ）その他
ターフェニル、部分水添ターフェニル、ショウノウ、２−ニトロジフェニル、ジノニルナフタリン、アビエチン酸メチルなど。
【０１９２】
各層に添加できる滑剤としては、例えば下記のものが挙げられるがこれらに限定されるものではない。
【０１９３】
（ａ）炭化水素系化合物
流動パラフィン、パラフィンワックス、マイクロワックス、低重合ポリエチレンなど。
【０１９４】
（ｂ）脂肪酸系化合物
ラウリン酸、ミリスチン酸、パルチミン酸、ステアリン酸、アラキジン酸、ベヘン酸など。
【０１９５】
（ｃ）脂肪酸アミド系化合物
ステアリルアミド、パルミチルアミド、オレインアミド、メチレンビスステアロアミド、エチレンビスステアロアミドなど。
【０１９６】
（ｄ）エステル系化合物
脂肪酸の低級アルコールエステル、脂肪酸の多価アルコールエステル、脂肪酸ポリグリコールエステルなど。
【０１９７】
（ｅ）アルコール系化合物
セチルアルコール、ステアリルアルコール、エチレングリコール、ポリエチレングリコール、ポリグリセロールなど。
【０１９８】
（ｆ）金属石けん
ステアリン酸鉛、ステアリン酸カドミウム、ステアリン酸バリウム、ステアリン酸カルシウム、ステアリン酸亜鉛、ステアリン酸マグネシウムなど。
【０１９９】
（ｇ）天然ワックス
カルナバロウ、カンデリラロウ、蜜ロウ、鯨ロウ、イボタロウ、モンタンロウなど。
【０２００】
（ｈ）その他
シリコーン化合物、フッ素化合物など。
【０２０１】
各層に添加できる紫外線吸収剤として、例えば下記のものが挙げられるがこれらに限定されるものではない。
【０２０２】
（ａ）ベンゾフェノン系
２−ヒドロキシベンゾフェノン、２，４−ジヒドロキシベンゾフェノン、２，２’，４−トリヒドロキシベンゾフェノン、２，２’，４，４’−テトラヒドロキシベンゾフェノン、２，２’−ジヒドロキシ４−メトキシベンゾフェノンなど。
【０２０３】
（ｂ）サルシレート系
フェニルサルシレート、２，４ジ−ｔ−ブチルフェニル３，５−ジ−ｔ−ブチル４ヒドロキシベンゾエートなど。
【０２０４】
（ｃ）ベンゾトリアゾール系
（２’−ヒドロキシフェニル）ベンゾトリアゾール、（２’−ヒドロキシ５’−メチルフェニル）ベンゾトリアゾール、（２’−ヒドロキシ５’−メチルフェニル）ベンゾトリアゾール、（２’−ヒドロキシ３’−ターシャリブチル５’−メチルフェニル）５−クロロベンゾトリアゾール
【０２０５】
（ｄ）シアノアクリレート系
エチル−２−シアノ−３，３−ジフェニルアクリレート、メチル２−カルボメトキシ３（パラメトキシ）アクリレートなど。
【０２０６】
（ｅ）クエンチャー（金属錯塩系）
ニッケル（２，２’チオビス（４−ｔ−オクチル）フェノレート）ノルマルブチルアミン、ニッケルジブチルジチオカルバメート、ニッケルジブチルジチオカルバメート、コバルトジシクロヘキシルジチオホスフェートなど。
【０２０７】
（ｆ）ＨＡＬＳ（ヒンダードアミン）
ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジンなど。
【０２０８】
図６は本発明の画像形成装置の１例を示す横断面図である、図６に示すように、本発明に係る電子写真感光体を用いた画像形成装置は、本発明に係るドラム状の感光体（４０）と、その周囲に配置された接触方式の帯電部材からなる帯電装置（６０）と、イレーサ（６０ｆ）と、画像露光装置（２１）と、現像装置（６１）と、転写前チャージャ（６０ａ）と、転写チャージャ（６０ｂ）と、分離チャージャ（６０ｃ）と、分離爪（６０ｅ）と、クリーニング前チャージャ（６０ｄ）と、クリーニングブラシ（７６）及びクリーニングブレード（７５）を有するクリーニング装置（６３）と、除電光源（６４）などから構成されている。なお、感光体（４０）の形状は、ドラム状の形状に限定されるものではなく、例えば、シート状、エンドレスベルト状のものであっても良い。また、クリーニング前チャージャ（６０ｄ）としては、コロトロン、スコロトロン、固体帯電器（ソリッド・ステート・チャージャ）、帯電ローラを始めとする公知の手段を用いることができる。接触方式の帯電部材からなる帯電装置（６０）に代えて近接配置した帯電部材を用いることができる。
転写手段としては、一般には上記の帯電器が使用できるが、図示するような転写チャージャと分離チャージャとを併用したものが効果的である。
【０２０９】
また、画像露光装置（２１）、除電光源（６４）としてのランプ等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルタ、バンドパスフィルタ、近赤外カットフィルタ、ダイクロイックフィルタ、干渉フィルタ、色温度変換フィルターなどの各種フィルタを用いることもできる。
【０２１０】
かかる光源等は、図６に示される工程の他に、光照射を併用した転写工程、除電工程、クリーニング工程、あるいは前露光などの工程を設けることにより、感光体に光を照射することができる。
【０２１１】
さて、現像装置（６１）により感光体（４０）上に現像されたトナーは、転写紙（５１ａ）に転写されるが、全部が転写されるわけではなく、感光体（４０）上にトナーが残存する。このようなトナーは、クリーニング装置（６３）中のファーブラシであるクリーニングブラシ（７６）及びクリーニングブレード（７５）により、感光体より除去される。クリーニングは、クリーニングブラシだけで行なわれることもあり、クリーニングブラシにはファーブラシ、マグファーブラシを始めとする公知のものが用いられる。
【０２１２】
電子写真感光体に正（負）帯電を施し、画像露光を行なうと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。かかる現像手段としては、公知の方法が適用され、また、除電手段にも公知の方法が用いられる。
【０２１３】
図７には、本発明による他の１例の画像形成装置が示され、また、この装置を用いた別のプロセスの例を示す。図７の画像形成装置において、感光体（４０）としては、本発明にて製造された電子写真感光体を有しており、駆動ローラ（１３ａ）、（１３ｂ）により駆動され、接触方式の帯電部材からなる帯電装置（６０）による帯電、画像露光装置（２１）による像露光、現像（図示せず）、転写チャージャ（６０ｂ）を用いる転写、クリーニング前光源（６３ａ）によるクリーニング前露光、ブラシ（７６）によるクリーニング、除電光源（６４）による除電が繰返し行なわれる。図７に示すように、感光体（４０）（この場合は支持体が透光性である）に支持体側よりクリーニング前露光の光照射が行なわれる。
【０２１４】
図示したこれら画像形成装置は、本発明における実施形態を例示するものであって、本発明はもちろん上記実施形態に一切限定されるものではなく、他の実施形態も包含するものである。例えば、図７においては、支持体側よりクリーニング前露光を行なっているが、クリーニング前露光は感光層側から行なってもよいし、また、像露光、除電光の照射を支持体側から行なってもよい。この図に示される装置の場合にも、接触方式の帯電部材からなる帯電装置（６０）に代えて近接配置した帯電部材を用いることができる。
【０２１５】
一方、光照射工程は、像露光、クリーニング前露光、除電露光が図示されているが、その他に転写前露光、像露光のプレ露光、及びその他公知の光照射工程を設けて、感光体に光照射を行なうこともできる。
【０２１６】
以上に示すような画像形成装置は、複写機、ファクシミリ、プリンター内に固定して組み込まれていてもよいが、プロセスカートリッジの形でそれら装置内に組み込まれてもよい。ここでいうプロセスカートリッジとは、感光体を内蔵し、その他に帯電手段、露光手段、現像手段、転写手段、クリーニング手段、除電手段などを含んだ１つの装置（部品）である。プロセスカートリッジの形状等は多く挙げられる。
一般的な例として、図８に示すような、ケース（４０ａ）内の感光体（４０）の周囲に帯電装置（６０）、画像露光装置（２１）、ローラ形状の現像装置（６１）、クリーニングブラシ（７６）を有するクリーニング装置を配置したプロセスカートリッジを挙げることができる。図８において、感光体（４０）は、導電性支持体上に本発明にて製造された電子写真感光体を有してなるものである。
【０２１７】
ここでいう接触方式の帯電部材とは、感光体表面に帯電部材の表面が接触するタイプのものであり、帯電ローラー、帯電ブレード、帯電ブラシの形状がある。中でも帯電ローラーや帯電ブラシが良好に使用される。
また、近接配置した帯電部材とは、感光体表面と帯電部材表面の間に２００μｍ以下の空隙（ギャップ）を有するように非接触状態で近接配置したタイプのものである。空隙の距離から、コロトロン、スコロトロンに代表される公知の帯電器とは区別されるものである。本発明において使用される近接配置された帯電部材は、感光体表面との空隙を適切に制御できる機構のものであればいかなる形状のものでも良い。例えば、感光体の回転軸と帯電部材の回転軸を機械的に固定して、適正ギャップを有するような配置にすればよい。中でも、帯電ローラーの形状の帯電部材を用い、帯電部材の非画像形成部両端にギャップ形成部材を配置して、この部分のみを感光体表面に当接させ、画像形成領域を非接触配置させる、あるいは感光体非画像形成部両端ギャップ形成部材を配置して、この部分のみを帯電部材表面に当接させ、画像形成領域を非接触配置させる様な方法が、簡便な方法でギャップを安定して維持できる方法である。帯電部材側にギャップ形成部材を配置した近接帯電機構の一例を図９に示す。
【０２１８】
図９に示される近接帯電機構例は、帯電ローラ（６０ｇ）からなリ、この帯電ローラ（６０ｇ）には両側面開口にフランジ（６０ｈ）が設けられ、かつ両端円周部に帯状のギャップ形成部材（６０ｊ）が設けられ、両フランジ（６０ｈ）にはそれらを貫通している金属シャフト（６０ｋ）が設けられている。感光体（４０）は両端の非画像形成領域（４０ｃ）がギャップ形成部材（６０ｊ）とのみ接触し、したがってこれら接触部を除く帯電ローラ（６０ｇ）の画像形成領域（４０ｂ）表面はギャップ形成部材（６０ｊ）の厚さに相当するギャップを隔てて感光体（４０）と対面している。このような近接帯電機構例によれば、感光体表面との接触がないので接触ムラに起因する帯電ムラ発生を防ぐと共に感光体表面の接触摩耗を防ぐことができ、かつ、感光体と帯電部材との距離が近接しているので、帯電部材に供給する電力を減少させオゾンや窒素酸化物等有害物質の発生量を著しく軽減することができる。
【０２１９】
図１０には、この発明の画像形成装置の更に別の一例としての、タンデム型間接転写方式のカラー電子写真複写機の概略構成図が示される。この電子写真複写機は、複写装置本体（１００）、この複写機本体を載せる給紙テーブル（２００）、複写装置本体上に取り付けるスキャナ（３００）、さらにその上に取り付ける原稿自動搬送装置（ＡＤＦ）（４００）から主に構成されている。
複写装置本体（１００）には、中央に、無端ベルト状の中間転写体（１０）を設ける。中間転写体（１０）は、ベース層を、例えば伸びの少ないフッ素樹脂や伸びの大きなゴム材料に帆布など伸びにくい材料で構成された基層をつくり、その上に弾性層を設ける。この弾性層は、例えばフッ素系ゴムやアクリロニトリル−ブタジエン共重合ゴムなどでつくる。その弾性層の表面は、例えばフッ素系樹脂をコーティングして平滑性のよいコート層で被ってなる。
【０２２０】
そして、図１０の例の装置では、中間転写体（１０）を、３つの支持ローラ（１４）（１５）、及び（１６）に掛け回して図中時計回り方向に回転搬送可能とする。
図示の例では、３つの支持ローラ（１４）、（１５）、（１６）のうち、第２の支持ローラ（１５）の左側に、画像転写後に中間転写体（１０）上に残留する残留トナーを除去する中間転写体クリーニング装置（１７）を設ける。また、第１の支持ローラ（１４）と第２の支持ローラ（１５）との間に張り渡した中間転写体（１０）上には、その搬送方向に沿って、ブラック、イエロー、マゼンタ、シアンの４つの画像形成手段（１８）を横に並べて配置してタンデム画像形成装置（２０）を構成する。そのタンデム画像形成装置（２０）の上方には、図１０に示すように、露光装置（２１）を設ける。
【０２２１】
一方、中間転写体（１０）を挟んでタンデム画像形成装置（２０）と反対の側には、２次転写装置（２２）を備える。２次転写装置（２２）は、図示の例では、２つのローラ（２３）間に、無端ベルトである２次転写ベルト（２４）を掛け渡して構成し、中間転写体（１０）を介して第３の支持ローラ（１６）に押し当てて配置し、中間転写体（１０）上の画像をシートに転写する。
また、２次転写装置（２２）の横には、シート上の転写画像を定着する定着装置（２５）を設ける。定着装置（２５）は、無端ベルトである定着ベルト（２６）に加圧ローラ（２７）を押し当てて構成する。
【０２２２】
上述した２次転写装置（２２）には、画像転写後のシートをこの定着装置（２５）へと搬送するシート搬送機能も備えてなる。もちろん、２次転写装置（２２）として、転写ローラや非接触のチャージャを配置してもよく、そのような場合は、このシート搬送機能を併せて備えることは難しくなる。
なお、図示の例では、このような２次転写装置（２２）および定着装置（２５）の下側に、上述したタンデム画像形成装置（２０）と平行に、シートの両面に画像を記録すべくシートを反転するシート反転装置（２８）を備える。
【０２２３】
さて、いまこのカラー電子写真複写機を用いてコピーをとるときは、原稿自動搬送装置（４００）の原稿台（３０）上に原稿をセットする。または、原稿自動搬送装置（４００）を開いてスキャナ（３００）のコンタクトガラス（３２）上に原稿をセットし、原稿自動搬送装置（４００）を閉じてそれで押さえる。
【０２２４】
そして、不図示のスタートスイッチを押すと、原稿自動搬送装置（４００）に原稿をセットしたときは、原稿を搬送してコンタクトガラス（３２）上へと移動して後、他方コンタクトガラス（３２）上に原稿をセットしたときは、直ちにスキャナ（３００）を駆動し、第１走行体（３３）および第２走行体（３４）を走行する。そして、第１走行体（３３）で光源から光を発射するとともに原稿面からの反射光をさらに反射して第２走行体（３４）に向け、第２走行体（３４）のミラーで反射して結像レンズ（３５）を通して読取りセンサ（３６）に入れ、原稿内容を読み取る。
【０２２５】
また、不図示のスタートスイッチを押すと、不図示の駆動モータで支持ローラ（１４）（１５）、及び（１６）の１つを回転駆動して他の２つの支持ローラを従動回転し、中間転写体（１０）を回転搬送する。同時に、個々の画像形成手段（１８）でその感光体（４０）を回転して各感光体（４０）上にそれぞれ、ブラック、イエロー、マゼンタ、シアンの単色画像を形成する。そして、中間転写体（１０）の搬送とともに、それらの単色画像を順次転写して中間転写体（１０）上に合成カラー画像を形成する。
【０２２６】
一方、不図示のスタートスイッチを押すと、給紙テーブル（２００）の給紙ローラ（４２）の１つを選択回転し、ペーパーバンク（４３）に多段に備える給紙カセット（４４）の１つからシートを繰り出し、分離ローラ（４５）で１枚ずつ分離して給紙路（４６）に入れ、搬送ローラ（４７）で搬送して複写装置本体（１００）内の給紙路（４８）に導き、レジストローラ（４９）に突き当てて止める。
または、給紙ローラ（５０）を回転して手差しトレイ（５１）上のシートを繰り出し、分離ローラ（５２）で１枚ずつ分離して手差し給紙路（５３）に入れ、同じくレジストローラ（４９）に突き当てて止める。
【０２２７】
そして、中間転写体（１０）上の合成カラー画像にタイミングを合わせてレジストローラ（４９）を回転し、中間転写体（１０）と２次転写装置（２２）との間にシートを送り込み、２次転写装置（２２）で転写してシート上にカラー画像を記録する。
画像転写後のシートは、２次転写装置（２２）で搬送して定着装置（２５）へと送り込み、定着装置（２５）で熱と圧力とを加えて転写画像を定着して後、切換爪（５５）で切り換えて排出ローラ（５６）で排出し、排紙トレイ（５７）上にスタックする。または、切換爪（５５）で切り換えてシート反転装置（２８）に入れ、そこで反転して再び転写位置へと導き、裏面にも画像を記録して後、排出ローラ（５６）で排紙トレイ（５７）上に排出する。
一方、画像転写後の中間転写体（１０）は、中間転写体クリーニング装置（１７）で、画像転写後に中間転写体（１０）上に残留する残留トナーを除去し、タンデム画像形成装置（２０）による再度の画像形成に備える。
【０２２８】
ここで、レジストローラ（４９）は一般的には接地されて使用されることが多いが、シートの紙粉除去のためにバイアスを印加することも可能である。例えば、導電性ゴムローラを用いバイアスを印加する。径φ１８で、表面を１ｍｍ厚みの導電性ＮＢＲゴムとする。電気抵抗はゴム材の体積抵抗で１０９Ωｃｍ程度であり、印加電圧はトナーを転写する側（表側）には−８００Ｖ程度の電圧を印加し、また紙裏面側は＋２００Ｖ程度の電圧を印加する。なお、一般的に中間転写方式は紙粉が感光体にまで移動しづらいため、紙粉転写を考慮する必要が少なくアースになっていても良い。また、印加電圧として、ＤＣバイアスが印加されているが、これはシートをより均一帯電させるためＤＣオフセット成分を持ったＡＣ電圧でも良い。
このようにバイアスを印加したレジストローラ（４９）を通過した後の紙表面は、若干マイナス側に帯電している。よって、中間転写体（１０）からシートへの転写では、レジストローラ（４９）に電圧を印加しなかった場合に比べて転写条件が変わり転写条件を変更する場合がある。
【０２２９】
さて、上述したタンデム画像形成装置（２０）において、個々の画像形成手段（１８）は、詳しくは、例えば図１１に示すように、ドラム状の感光体（４０）のまわりに、帯電装置（６０）、現像装置（６１）、１次転写装置（６２）、感光体クリーニング装置（６３）、除電光源（６４）などを備えてなる。
【０２３０】
【実施例】
以下、本発明について実施例を挙げて説明するが、本発明が実施例により制約を受けるものではない。なお、部はすべて重量部である。
【０２３１】
（実施例１）
アルミニウムシリンダー上に下記組成の下引き層塗工液、電荷発生層塗工液、および電荷輸送層塗工液を、浸漬塗工によって順次塗布、乾燥し、３．５μｍの下引き層、０．２μｍの電荷発生層、２３μｍの電荷輸送層を形成した。
◎下引き層塗工液
酸化チタン微粉末                      ４００部
（ＴＡ−３００、富士チタン工業製）
メラミン樹脂                            ６５部
（スーパーベッカミンＧ−８２１−５０、大日本インキ化学工業製）
アルキド樹脂                          １２０部
（ベッコライトＭ−６４０１−６０、大日本インキ化学工業製）
２−ブタノン                          ４００部
【０２３２】
◎電荷発生層塗工液
下記構造のビスアゾ顔料                  １２部
【０２３３】
【化１０９】
0003568518.tif 000178
ポリビニルブチラール                      ５部
（エスレックＢＭ−Ｓ、積水化学製）
２−ブタノン                          ２００部
シクロヘキサノン                      ４００部
【０２３４】
◎電荷輸送層塗工液
ポリカーボネート（Ｚポリカ、帝人化成製）          １０部
下記構造式の電荷輸送物質                          １０部
【０２３５】
【化１１０】
0003568518.tif 000179
テトラヒドロフラン                              １００部
【０２３６】
電荷輸送層上にさらに、下記組成の保護層をスプレー塗工によって約４μｍの保護層を形成し、電子写真感光体１を作製した。
【０２３７】
◎保護層塗工液
アルミナ（平均一次粒径：０．３μｍ、住友化学工業製）        ２部
例示化合物３−４で表わされる化合物                      ０．５部
不飽和ポリカルボン酸ポリマー溶液                      ０．０２部
（酸価１８０ｍｇＫＯＨ／ｇ、ＢＹＫケミー製）
下記構造式の電荷輸送物質                                ３．５部
【０２３８】
【化１１１】
0003568518.tif 000180
ポリカーボネート（Ｚポリカ、帝人化成製）                    ６部
テトラヒドロフラン                                      ２２０部
シクロヘキサノン                                          ８０部
【０２３９】
（実施例２）
実施例１において、保護層に含有されるポリカルボン酸を下記の材料に変更した以外は、すべて実施例１と同様にして、電子写真感光体２を作製した。
不飽和ポリカルボン酸ポリマー                        ０．０２部
（酸価３６５ｍｇＫＯＨ／ｇ、ＢＹＫケミー製）
【０２４０】
（実施例３）
実施例１において、保護層に含有されるポリカルボン酸を下記の材料に変更した以外は、すべて実施例１と同様にして、電子写真感光体３を作製した。
ポリエステル樹脂（酸価３５ｍｇＫＯＨ／ｇ）          ０．２部
【０２４１】
（実施例４）
実施例１において、保護層に含有されるポリカルボン酸を下記の材料に変更した以外は、すべて実施例１と同様にして、電子写真感光体４を作製した。
ポリエステル樹脂（酸価５０ｍｇＫＯＨ／ｇ）              ０．２部
【０２４２】
（実施例５）
実施例１において、保護層に含有されるポリカルボン酸を下記の材料に変更した以外は、すべて実施例１と同様にして、電子写真感光体５を作製した。
アクリル樹脂（酸価６５ｍｇＫＯＨ／ｇ）                ０．１部
【０２４３】
（実施例６）
実施例１において、保護層に含有されるポリカルボン酸を下記の材料に変更した以外は、すべて実施例１と同様にして、電子写真感光体６を作製した。
アクリル酸／ヒドロキシエチルメタクリレート共重合体    ０．１部
（酸価５０ｍｇＫＯＨ／ｇ）
【０２４４】
（実施例７）
実施例１において、保護層に含有されるポリカルボン酸を下記の材料に変更した以外は、すべて実施例１と同様にして、電子写真感光体７を作製した。
マレイン酸モノアルキル／スチレン／ブチルアクリレート      ０．１部
（酸価５０ｍｇＫＯＨ／ｇ）
【０２４５】
（実施例８）
実施例１において、保護層に含有されるポリカルボン酸を下記の材料に変更した以外は、すべて実施例１と同様にして、電子写真感光体８を作製した。
スチレンアクリル共重合体（酸価２００ｍｇＫＯＨ／ｇ）      ０．１部
【０２４６】
（実施例９）
実施例１において、保護層に含有されるポリカルボン酸の添加量を下記の添加量に変更した以外は、すべて実施例１と同様にして、電子写真感光体９を作製した。
不飽和ポリカルボン酸ポリマー溶液              ０．００２部
（酸価３６５ｍｇＫＯＨ／ｇ、ＢＹＫケミー製）
【０２４７】
（実施例１０）
実施例５において、保護層に含有されるアクリル樹脂の添加量を下記の添加量に変更した以外は、すべて実施例５と同様にして、電子写真感光体１０を作製した。
アクリル樹脂（酸価６５ｍｇＫＯＨ／ｇ）                  ０．５部
【０２４８】
（実施例１１）
実施例１において、保護層に含有されるフィラーを下記の材料に変更した以外は、すべて実施例１と同様にして、電子写真感光体１１を作製した。
酸化チタン（平均一次粒径０．３μｍ、石原産業製）            ２部
【０２４９】
（実施例１２）
実施例１において、保護層に含有されるフィラーを下記の材料に変更した以外は、すべて実施例１と同様にして、電子写真感光体１２を作製した。
シランカップリング処理酸化チタン                            ２部
（平均一次粒径０．０１５μｍ、処理量２０％）
【０２５０】
（実施例１３）
実施例１において、保護層に含有されるフィラーを下記の材料に変更した以外は、すべて実施例１と同様にして、電子写真感光体１３を作製した。
シリカ（平均粒径０．０１５μｍ、信越シリコーン製）          ２部
【０２５１】
（実施例１４）
実施例１において、保護層に含有される電荷輸送物質及びバインダー樹脂を下記の材料に変更した以外は、すべて実施例１と同様にして、電子写真感光体１４を作製した。
下記構造式の高分子電荷輸送物質                            ２０部
【０２５２】
【化１１２】
0003568518.tif 000181
【０２５３】
（実施例１５）
実施例１において、保護層に含有されるバインダー樹脂を下記の材料に変更した以外は、すべて実施例１と同様にして、電子写真感光体１５を作製した。
ポリアリレート樹脂（Ｕポリマー、ユニチカ製）            １０部
【０２５４】
（実施例１６）
実施例１において、電荷発生層塗工液、電荷輸送層塗工液及び保護層塗工液を下記のものに変更した以外は、実施例１と同様にして、電子写真感光体１６を作製した。
◎電荷発生層塗工液
図１２のＸＤスペクトルを有するチタニルフタロシアニン      ８部
ポリビニルブチラール                                      ５部
２−ブタノン                                          ４００部
【０２５５】
◎電荷輸送層塗工液
Ｃ型ポリカーボネート                                    １０部
下記構造式の電荷輸送物質                                  ８部
【０２５６】
【化１１３】
0003568518.tif 000182
トルエン                                      ７０部
【０２５７】
◎保護層塗工液
アルミナ処理酸化チタン                          １．５部
（平均一次粒径０．０３５μｍ、テイカ製）
例示化合物３−４で表わされる化合物              ０．５部
メタクリル酸／メチルメタクリレート共重合体      ０．５部
（酸価５０ｍｇＫＯＨ／ｇ）
Ｃ型ポリカーボネート（帝人化成製）              ５．５部
下記構造式の電荷輸送物質                            ４部
【０２５８】
【化１１４】
0003568518.tif 000183
テトラヒドロフラン                              ２５０部
シクロヘキサノン                                  ５０部
【０２５９】
（比較例１）
実施例１において、保護層形成用塗工液を下記の組成に変更した以外は、すべて実施例１と同様にして、電子写真感光体１７を作製した。
◎保護層塗工液
アルミナ（平均一次粒径：０．３μｍ、住友化学工業製）        ２部
例示化合物３−４で表わされる化合物                      ０．５部
下記構造式の電荷輸送物質                                    ４部
【０２６０】
【化１１５】
0003568518.tif 000184
ポリカーボネート（Ｚポリカ、帝人化成製）                    ６部
テトラヒドロフラン                                      ２２０部
シクロヘキサノン                                          ８０部
【０２６１】
（比較例２）
実施例３において、保護層形成用塗工液を下記の組成に変更した以外は、すべて実施例３と同様にして、電子写真感光体１８を作製した。
◎保護層塗工液
アルミナ（平均一次粒径：０．３μｍ、住友化学工業製）        ２部
例示化合物３−４で表わされる化合物                      ０．５部
ポリエステル樹脂（酸価７ｍｇＫＯＨ／ｇ）                ０．２部
下記構造式の電荷輸送物質                                    ４部
【０２６２】
【化１１６】
0003568518.tif 000185
ポリカーボネート（Ｚポリカ、帝人化成製）                  ６部
テトラヒドロフラン                                    ２２０部
シクロヘキサノン                                        ８０部
【０２６３】
（実施例１７〜３２、比較例３〜４）
実施例１〜１６、及び比較例１〜２において、保護層に含有された例示化合物３−４で表わされる化合物を例示化合物１−６の化合物に変更した以外は、すべて実施例、比較例と同様にして、電子写真感光体１９〜３６を作製した。
【０２６４】
（実施例３３〜４８、比較例５〜６）
実施例１〜１６、及び比較例１〜２において、保護層に含有された例示化合物３−４で表わされる化合物を例示化合物２−３の化合物に変更した以外は、すべて実施例、比較例と同様にして、電子写真感光体３７〜５４を作製した。
【０２６５】
（実施例４９〜６４、比較例７〜８）
実施例１〜１６、及び比較例１〜２において、保護層に含有された例示化合物３−４で表わされる化合物を例示化合物４−６の化合物に変更した以外は、すべて実施例、比較例と同様にして、電子写真感光体５５〜７２を作製した。
【０２６６】
（実施例６５〜８０、比較例９〜１０）
実施例１〜１６、及び比較例１〜２において、保護層に含有された例示化合物３−４で表わされる化合物を例示化合物５−２の化合物に変更した以外は、すべて実施例、比較例と同様にして電子写真感光体７３〜９０を作製した。
【０２６７】
（実施例８１〜９６、比較例１１〜１２）
実施例１〜１６、及び比較例１〜２において、保護層に含有された例示化合物３−４で表わされる化合物を例示化合物６−１の化合物に変更した以外は、すべて実施例、比較例と同様にして、電子写真感光体９１〜１０８を作製した。
【０２６８】
（実施例９７〜１１２、比較例１３〜１４）
実施例１〜１６、及び比較例１〜２において、保護層に含有された例示化合物３−４で表わされる化合物を例示化合物７−２の化合物に変更した以外は、すべて実施例、比較例と同様にして、電子写真感光体１０９〜１２６を作製した。
【０２６９】
（実施例１１３〜１２８、比較例１５〜１６）
実施例１〜１６、及び比較例１〜２において、保護層に含有された例示化合物３−４で表わされる化合物を例示化合物８−１の化合物に変更した以外は、すべて実施例、比較例と同様にして、電子写真感光体１２７〜１４４を作製した。
【０２７０】
（実施例１２９〜１４４、比較例１７〜１８）
実施例１〜１６、及び比較例１〜２において、保護層に含有された例示化合物３−４で表わされる化合物を例示化合物９−１の化合物に変更した以外は、すべて実施例、比較例と同様にして、電子写真感光体１４５〜１６２を作製した。
【０２７１】
（実施例１４５〜１６０、比較例１９〜２０）
実施例１〜１６、及び比較例１〜２において、保護層に含有された例示化合物３−４で表わされる化合物を例示化合物１０−２の化合物に変更した以外は、すべて実施例、比較例と同様にして、電子写真感光体１６３〜１８０を作製した。
【０２７２】
（実施例１６１〜１７６、比較例２１〜２２）
実施例１〜１６、及び比較例１〜２において、保護層に含有された例示化合物３−４で表わされる化合物を例示化合物１１−２の化合物に変更した以外は、すべて実施例、比較例と同様にして、電子写真感光体１８１〜１９８を作製した。
【０２７３】
（実施例１７７〜１９２、比較例２３〜２４）
実施例１〜１６、及び比較例１〜２において、保護層に含有された例示化合物３−４で表わされる化合物を例示化合物１２−４の化合物に変更した以外は、すべて実施例、比較例と同様にして、電子写真感光体１９９〜２１６を作製した。
【０２７４】
（実施例１９３〜２０８、比較例２５〜２６）
実施例１〜１６、及び比較例１〜２において、保護層に含有された例示化合物３−４で表わされる化合物を例示化合物１３−４の化合物に変更した以外は、すべて実施例、比較例と同様にして、電子写真感光体２１７〜２３４を作製した。
【０２７５】
（実施例２０９〜２２４、比較例２７〜２８）
実施例１〜１６、及び比較例１〜２において、保護層に含有された例示化合物３−４で表わされる化合物を例示化合物１４−１の化合物に変更した以外は、すべて実施例、比較例と同様にして、電子写真感光体２３５〜２５２を作製した。
【０２７６】
（実施例２２５〜２４０、比較例２９〜３０）
実施例１〜１６、及び比較例１〜２において、保護層に含有された例示化合物３−４で表わされる化合物を例示化合物１５−６の化合物に変更した以外は、すべて実施例、比較例と同様にして、電子写真感光体２５３〜２７０を作製した。
【０２７７】
（実施例２４１〜２５６、比較例３１〜３２）
実施例１〜１６、及び比較例１〜２において、保護層に含有された例示化合物３−４で表わされる化合物を例示化合物１６−１の化合物に変更した以外は、すべて実施例、比較例と同様にして、電子写真感光体２７１〜２８８を作製した。
【０２７８】
（実施例２５７〜２７２、比較例３３〜３４）
実施例１〜１６、及び比較例１〜２において、保護層に含有された例示化合物３−４で表わされる化合物を例示化合物１７−３の化合物に変更した以外は、すべて実施例、比較例と同様にして、電子写真感光体２８９〜３０６を作製した。
【０２７９】
（実施例２７３〜２８８、比較例３５〜３６）
実施例１〜１６、及び比較例１〜２において、保護層に含有された例示化合物３−４で表わされる化合物を例示化合物１８−４の化合物に変更した以外は、すべて実施例、比較例と同様にして、電子写真感光体３０７〜３２４を作製した。
【０２８０】
（実施例２８９〜３０４、比較例３７〜３８）
実施例１〜１６、及び比較例１〜２において、保護層に含有された例示化合物３−４で表わされる化合物を例示化合物１９−１の化合物に変更した以外は、すべて実施例、比較例と同様にして、電子写真感光体３２５〜３４２を作製した。
【０２８１】
（実施例３０５〜３２０、比較例３９〜４０）
実施例１〜１６、及び比較例１〜２において、保護層に含有された例示化合物３−４で表わされる化合物を例示化合物２０−１の化合物に変更した以外は、すべて実施例、比較例と同様にして、電子写真感光体３４３〜３６０を作製した。
【０２８２】
（実施例３２１〜３３６、比較例４１〜４２）
実施例１〜１６、及び比較例１〜２において、保護層に含有された例示化合物３−４で表わされる化合物を例示化合物２１−２の化合物に変更した以外は、すべて実施例、比較例と同様にして、電子写真感光体３６１〜３７８を作製した。
【０２８３】
（実施例３３７〜３５２、比較例４３〜４４）
実施例１〜１６、及び比較例１〜２において、保護層に含有された例示化合物３−４で表わされる化合物を例示化合物２２−２の化合物に変更した以外は、すべて実施例、比較例と同様にして、電子写真感光体３７９〜３９６を作製した。
【０２８４】
（比較例４５）
実施例１において、保護層形成用塗工液を下記の組成に変更した以外は、すべて実施例１と同様にして、電子写真感光体３９７を作製した。
◎保護層塗工液
アルミナ（平均一次粒径：０．３μｍ、住友化学工業製）        ２部
不飽和ポリカルボン酸ポリマー溶液                      ０．０２部
（酸価１８０ｍｇＫＯＨ／ｇ、ＢＹＫケミー製）
下記構造式の電荷輸送物質                                    ４部
【０２８５】
【化１１７】
0003568518.tif 000186
ポリカーボネート（Ｚポリカ、帝人化成製）                    ６部
テトラヒドロフラン                                      ２２０部
シクロヘキサノン                                          ８０部
【０２８６】
（実施例３５３〜３８６）
実施例１において、保護層に含有された例示化合物３−４で表わされる化合物を表１に示した化合物に変更した以外は、すべて実施例１と同様にして、電子写真感光体３９８〜を作製した。
【０２８７】
以上のように作製した電子写真感光体１〜４３１を、電子写真プロセス用カートリッジに装着し、帯電方式をコロナ帯電方式（スコロトロン型）、画像露光光源を６５５ｎｍの半導体レーザーを用いたリコー製ｉｍａｇｉｏＭＦ２２００改造機にて暗部電位９００（−Ｖ）に設定した後、連続してトータル５万枚の印刷を行ない、その際初期画像及び５万枚印刷後の画像について評価を行なった。また、初期及び５万枚印刷後の明部電位を測定した。さらに、初期及び５万枚印刷後での膜厚差より摩耗量の評価を行なった。結果を表２に示す。
【０２８８】
【表２−１】
0003568518.tif 000187
【０２８９】
【表２−２】
0003568518.tif 000188
【０２９０】
【表２−３】
0003568518.tif 000189
【０２９１】
【表２−４】
0003568518.tif 000190
【０２９２】
【表２−５】
0003568518.tif 000191
【０２９３】
【表２−６】
0003568518.tif 000192
【０２９４】
【表２−７】
0003568518.tif 000193
【０２９５】
【表２−８】
0003568518.tif 000194
【０２９６】
【表２−９】
0003568518.tif 000195
【０２９７】
【表２−１０】
0003568518.tif 000196
【０２９８】
【表２−１１】
0003568518.tif 000197
【０２９９】
【表２−１２】
0003568518.tif 000198
【０３００】
【表２−１３】
0003568518.tif 000199
【０３０１】
【表２−１４】
0003568518.tif 000200
【０３０２】
【表２−１５】
0003568518.tif 000201
【０３０３】
【表２−１６】
0003568518.tif 000202
【０３０４】
【表２−１７】
0003568518.tif 000203
【０３０５】
【表２−１８】
0003568518.tif 000204
【０３０６】
【表２−１９】
0003568518.tif 000205
【０３０７】
【表２−２０】
0003568518.tif 000206
【０３０８】
【表２−２１】
0003568518.tif 000207
【０３０９】
【表２−２２】
0003568518.tif 000208
【０３１０】
【表２−２３】
0003568518.tif 000209
【０３１１】
表２の評価結果より、感光体の最表面層に酸価が１０〜４００（ｍｇＫＯＨ／ｇ）の有機化合物を添加することによって、明部電位を大幅に低減することが可能となった。さらに、５万枚印刷後においても明部電位上昇は少なく、一般式（１）〜（３）で表わされる化合物を添加した感光体では高画質画像が安定に得られることが確認された。また、それと同時に摩耗量についても抑制されており、耐摩耗性が大幅に向上していることが確認された。一方、酸価が１０〜４００（ｍｇＫＯＨ／ｇ）の有機化合物が無添加の感光体や酸価が１０（ｍｇＫＯＨ／ｇ）以下の感光体は、明部電位が初期から非常に高く、画像濃度の低下や解像度の低下を引き起こしており、５万枚印刷後では階調性が著しく低下したことによって画像の判別が不可能であった。さらに、これらの感光体は、印刷後の摩耗量が著しく増加しており、耐摩耗性の低下が顕著に見られた。
【０３１２】
また、表３に示す電子写真感光体について、５０ｐｐｍの窒素酸化物ガス濃度に調整されたデシケータ中に４日間放置し、前後における画像（解像度）評価を行なった。
【０３１３】
【表３−１】
0003568518.tif 000210
【０３１４】
【表３−２】
0003568518.tif 000211
【０３１５】
【表３−３】
0003568518.tif 000212
【０３１６】
表３の評価結果より、感光体の最表面に一般式（１）〜（２２）で表わされる化合物を含有させることによって、酸化性ガスに対する耐性が大幅に向上することが判る。
【０３１７】
（実施例３８７）
下記の組成の電子写真感光体保護層形成用塗工液２を作製した。
◎保護層塗工液
アルミナ（平均一次粒径：０．３μｍ、住友化学工業製）        ２部
例示化合物３−４で表わされる化合物                      ０．５部
不飽和ポリカルボン酸ポリマー溶液                      ０．０２部
（酸価１８０ｍｇＫＯＨ／ｇ、ＢＹＫケミー製）
下記構造式の電荷輸送物質                                ３．５部
【０３１８】
【化１１８】
0003568518.tif 000213
ポリカーボネート（Ｚポリカ、帝人化成製）                    ６部
下記構造式のハイドロキノン系化合物                  ０．００５部
【０３１９】
【化１１９】
0003568518.tif 000214
テトラヒドロフラン                                      ２２０部
シクロヘキサノン                                          ８０部
【０３２０】
（実施例３８８）
実施例３８７において、電子写真感光体保護層形成用塗工液２に含まれるハイドロキノン系化合物を下記構造式のヒンダードアミン系化合物に変更した以外は、同様にして電子写真感光体保護層形成用塗工液３を作製した。
【０３２１】
【化１２０】
0003568518.tif 000215
【０３２２】
（実施例３８９）
実施例３８７において、電子写真感光体保護層形成用塗工液２に含まれるハイドロキノン系化合物を下記構造式の有機硫黄系化合物に変更した以外は、同様にして電子写真感光体保護層形成用塗工液４を作製した。
【０３２３】
【化１２１】
0003568518.tif 000216
【０３２４】
（実施例３９０）
実施例３８７において、電子写真感光体保護層形成用塗工液２に含まれるハイドロキノン系化合物を下記構造式のヒンダードフェノール系化合物に変更した以外は、同様にして電子写真感光体保護層形成用塗工液５を作製した。
【０３２５】
【化１２２】
0003568518.tif 000217
【０３２６】
（実施例３９１）
施例３８７において、電子写真感光体保護層形成用塗工液２に含まれるハイドロキノン系化合物を下記構造式の有機燐系化合物に変更した以外は、同様にして電子写真感光体保護層形成用塗工液６を作製した。
【０３２７】
【化１２３】
0003568518.tif 000218
【０３２８】
（実施例３９２〜３９６）
実施例３８７〜３９１において、電子写真感光体保護層形成用塗工液２〜６に含まれる例示化合物３−４で表わされる化合物を例示化合物１−６に変更した以外は、すべて同様にして電子写真感光体保護層形成用塗工液８〜１２を作製した。
【０３２９】
（実施例３９７〜４０１）
実施例３８７〜３９１において、電子写真感光体保護層形成用塗工液２〜６に含まれる例示化合物３−４で表わされる化合物を例示化合物２−３に変更した以外は、すべて同様にして電子写真感光体保護層形成用塗工液１４〜１８を作製した。
【０３３０】
（実施例４０２〜４０６）
実施例３８７〜３９１において、電子写真感光体保護層形成用塗工液２〜６に含まれる例示化合物３−４で表わされる化合物を例示化合物４−６に変更した以外は、すべて同様にして電子写真感光体保護層形成用塗工液２０〜２４を作製した。
【０３３１】
（実施例４０７〜４１１）
実施例３８７〜３９１において、電子写真感光体保護層形成用塗工液２〜６に含まれる例示化合物３−４で表わされる化合物を例示化合物５−２に変更した以外は、すべて同様にして電子写真感光体保護層形成用塗工液２６〜３０を作製した。
【０３３２】
（実施例４１２〜４１６）
実施例３８７〜３９１において、電子写真感光体保護層形成用塗工液２〜６に含まれる例示化合物３−４で表わされる化合物を例示化合物６−１に変更した以外は、すべて同様にして電子写真感光体保護層形成用塗工液３２〜３６を作製した。
【０３３３】
（実施例４１７〜４２１）
実施例３８７〜３９１において、電子写真感光体保護層形成用塗工液２〜６に含まれる例示化合物３−４で表わされる化合物を例示化合物７−２に変更した以外は、すべて同様にして電子写真感光体保護層形成用塗工液３８〜４２を作製した。
【０３３４】
（実施例４２２〜４２６）
実施例３８７〜３９１において、電子写真感光体保護層形成用塗工液２〜６に含まれる例示化合物３−４で表わされる化合物を例示化合物８−１に変更した以外は、すべて同様にして電子写真感光体保護層形成用塗工液４４〜４８を作製した。
【０３３５】
（実施例４２７〜４３１）
実施例３８７〜３９１において、電子写真感光体保護層形成用塗工液２〜６に含まれる例示化合物３−４で表わされる化合物を例示化合物９−１に変更した以外は、すべて同様にして電子写真感光体保護層形成用塗工液５０〜５４を作製した。
【０３３６】
（実施例４３２〜４３６）
実施例３８７〜３９１において、電子写真感光体保護層形成用塗工液２〜６に含まれる例示化合物３−４で表わされる化合物を例示化合物１０−２に変更した以外は、すべて同様にして電子写真感光体保護層形成用塗工液５６〜６０を作製した。
【０３３７】
（実施例４３７〜４４１）
実施例３８７〜３９１において、電子写真感光体保護層形成用塗工液２〜６に含まれる例示化合物３−４で表わされる化合物を例示化合物１１−２に変更した以外は、すべて同様にして電子写真感光体保護層形成用塗工液６２〜６６を作製した。
【０３３８】
（実施例４４２〜４４６）
実施例３８７〜３９１において、電子写真感光体保護層形成用塗工液２〜６に含まれる例示化合物３−４で表わされる化合物を例示化合物１２−４に変更した以外は、すべて同様にして電子写真感光体保護層形成用塗工液６８〜７２を作製した。
【０３３９】
（実施例４４７〜４５１）
実施例３８７〜３９１において、電子写真感光体保護層形成用塗工液２〜６に含まれる例示化合物３−４で表わされる化合物を例示化合物１３−４に変更した以外は、すべて同様にして電子写真感光体保護層形成用塗工液７４〜７８を作製した。
【０３４０】
（実施例４５２〜４５６）
実施例３８７〜３９１において、電子写真感光体保護層形成用塗工液２〜６に含まれる例示化合物３−４で表わされる化合物を例示化合物１４−１に変更した以外は、すべて同様にして電子写真感光体保護層形成用塗工液８０〜８４を作製した。
【０３４１】
（実施例４５７〜４６１）
実施例３８７〜３９１において、電子写真感光体保護層形成用塗工液２〜６に含まれる例示化合物３−４で表わされる化合物を例示化合物１５−６に変更した以外は、すべて同様にして電子写真感光体保護層形成用塗工液８６〜９０を作製した。
【０３４２】
（実施例４６２〜４６６）
実施例３８７〜３９１において、電子写真感光体保護層形成用塗工液２〜６に含まれる例示化合物３−４で表わされる化合物を例示化合物１６−１に変更した以外は、すべて同様にして電子写真感光体保護層形成用塗工液９２〜９６を作製した。
【０３４３】
（実施例４６７〜４７１）
実施例３８７〜３９１において、電子写真感光体保護層形成用塗工液２〜６に含まれる例示化合物３−４で表わされる化合物を例示化合物１７−３に変更した以外は、すべて同様にして電子写真感光体保護層形成用塗工液９８〜１０２を作製した。
【０３４４】
（実施例４７２〜４７６）
実施例３８７〜３９１において、電子写真感光体保護層形成用塗工液２〜６に含まれる例示化合物３−４で表わされる化合物を例示化合物１８−４に変更した以外は、すべて同様にして電子写真感光体保護層形成用塗工液１０４〜１０８を作製した。
【０３４５】
（実施例４７７〜４８１）
実施例３８７〜３９１において、電子写真感光体保護層形成用塗工液２〜６に含まれる例示化合物３−４で表わされる化合物を例示化合物１９−１に変更した以外は、すべて同様にして電子写真感光体保護層形成用塗工液１１０〜１１４を作製した。
【０３４６】
（実施例４８２〜４８６）
実施例３８７〜３９１において、電子写真感光体保護層形成用塗工液２〜６に含まれる例示化合物３−４で表わされる化合物を例示化合物２０−１に変更した以外は、すべて同様にして電子写真感光体保護層形成用塗工液１１６〜１２０を作製した。
【０３４７】
（実施例４８７〜４９１）
実施例３８７〜３９１において、電子写真感光体保護層形成用塗工液２〜６に含まれる例示化合物３−４で表わされる化合物を例示化合物２１−２に変更した以外は、すべて同様にして電子写真感光体保護層形成用塗工液１２２〜１２６を作製した。
【０３４８】
（実施例４９２〜４９６）
実施例３８７〜３９１において、電子写真感光体保護層形成用塗工液２〜６に含まれる例示化合物３−４で表わされる化合物を例示化合物２２−２に変更した以外は、すべて同様にして電子写真感光体保護層形成用塗工液１２８〜１３２を作製した。
【０３４９】
以上のようにして作製された実施例１（電子写真感光体保護層形成用塗工液１）、実施例１７（電子写真感光体保護層形成用塗工液７）、実施例３３（電子写真感光体保護層形成用塗工液１３）、実施例４９（電子写真感光体保護層形成用塗工液１９）、実施例６５（電子写真感光体保護層形成用塗工液２５）、実施例８１（電子写真感光体保護層形成用塗工液３１）、実施例９７（電子写真感光体保護層形成用塗工液３７）、実施例１１３（電子写真感光体保護層形成用塗工液４３）、実施例１２９（電子写真感光体保護層形成用塗工液４９）、実施例１４５（電子写真感光体保護層形成用塗工液５５）、実施例１６１（電子写真感光体保護層形成用塗工液６１）、実施例１７７（電子写真感光体保護層形成用塗工液６７）、実施例１９３（電子写真感光体保護層形成用塗工液７３）、実施例２０９（電子写真感光体保護層形成用塗工液７９）、実施例２２５（電子写真感光体保護層形成用塗工液８５）、実施例２４１（電子写真感光体保護層形成用塗工液９１）、実施例２５７（電子写真感光体保護層形成用塗工液９７）、実施例２７３（電子写真感光体保護層形成用塗工液１０３）、実施例２８９（電子写真感光体保護層形成用塗工液１０９）、実施例３０５（電子写真感光体保護層形成用塗工液１１５）、実施例３２１（電子写真感光体保護層形成用塗工液１２１）、実施例３３７（電子写真感光体保護層形成用塗工液１２７）、及び実施例３８７〜４９６における電子写真感光体保護層形成用塗工液１〜１３２について、室温環境下、暗所にて１週間静置保存し、塗工液の分光吸収特性変化を確認した。表４に結果を示す。
【０３５０】
【表４−１】
0003568518.tif 000219
【０３５１】
【表４−２】
0003568518.tif 000220
【０３５２】
【表４−３】
0003568518.tif 000221
【０３５３】
【数１】
（吸光度変化率）＝（保存後における塗工液の吸光度）／（塗工液作製直後の吸光度）
【０３５４】
表４の結果により、酸化防止剤を添加することによって、塩の生成が抑制され、電子写真感光体保護層形成用塗工液の保存安定性が大幅に向上し、特にハイドロキノン系化合物、及びヒンダードアミン系化合物において、その改善効果が顕著であることが判る。
【０３５５】
【発明の効果】
本発明によれば、高耐久化のために感光体の最表面層にフィラーを含有させ、それによって発生しやすくなる画像ボケは、フィラーに絶縁性の高いフィラーを使用することによって回避した。さらに、それによって顕著に起こる残留電位上昇に対しては、酸価が１０〜４００（ｍｇＫＯＨ／ｇ）の有機化合物を含有させることによって、抑制できることを見い出した。酸価が１０〜４００（ｍｇＫＯＨ／ｇ）の有機化合物の添加効果は、残留電位の抑制だけに留まらず、フィラーの分散性を向上させ、同時に沈降抑制効果が得られたことにより、膜の透明性が向上し画像濃度ムラのない高解像度を有する画像を得ることが可能となった。同時に一般式（１）〜（２２）で表わされる化合物を含有することにより、酸化性ガスなどに対する環境耐性が大幅に向上し、さらに、耐摩耗性の向上や塗膜欠陥の抑制が実現された上、塗工液の高寿命化が実現されたことにより、高耐久性を有し、かつ高解像度の画質が得られる感光体を安定に得ることが可能となった。本発明によって、電子写真感光体の高耐久化と高画質化の両立が実現され、高画質画像が長期にわたって安定に得られる電子写真感光体が提供される。
【図面の簡単な説明】
【図１】本発明の電子写真感光体の断面を概略的に示した図である。
【図２】本発明の電子写真感光体の断面を概略的に示した別の図である。
【図３】本発明の電子写真感光体の断面を概略的に示した別の図である。
【図４】本発明の電子写真感光体の断面を概略的に示した別の図である。
【図５】本発明の電子写真感光体の断面を概略的に示した別の図である。
【図６】本発明の画像形成装置の１例を示す概略図である。
【図７】本発明の画像形成装置の別の１例を示す概略図である。
【図８】本発明の画像形成装置内に組み込まれるプロセスカートリッジの１例を示す概略図である。
【図９】本発明の画像形成装置で用いられる非接触帯電機構の１例を示す概略図である。
【図１０】本発明の画像形成装置の別の１例としてのタンデム型画像形成装置を示す概略図である。
【図１１】図１０のタンデム型画像形成装置の感光体周辺の拡大図である。
【図１２】実施例１６中で使用するＸＤスペクトルを有するチタニルフタロシアニンを示した図である。
【符号の説明】
１  導電性支持体
３  感光層
５  電荷発生層
７  電荷輸送層
９  保護層
１０  中間転写体
１３ａ  駆動ローラ
１３ｂ  駆動ローラ
１４  支持ローラ
１５  支持ローラ
１６  支持ローラ
１７  クリーニングローラ
１８  画像形成手段
２０  タンデム画像形成装置
２１  画像露光装置
２２  ２次転写装置
２３  ローラ
２４  ２次転写ベルト
２５  定着装置
２６  定着ベルト
２７  加圧ローラ
２８  シート反転装置
３０  原稿台
３２  コンタクトガラス
３３  第１走行体
３４  第２走行体
３５  結像レンズ
３６  読取りセンサ
４０  感光体
４０ａ  ケース
４０ｂ  画像形成領域
４０ｃ  非画像形成領域
４２  給紙ローラ
４３  ペーパーバンク
４４  給紙カセット
４５  分離ローラ
４６  給紙路
４７  搬送ローラ
４８  給紙路
４９  レジストローラ
５０  給紙ローラ
５１  手差しトレイ
５１ａ  転写紙
５２  分離ローラ
５３  手差し給紙路
５５  切換爪
５６  排出ローラ
５７  排紙トレイ
６０  帯電装置
６０ａ  転写前チャージャ
６０ｂ  転写チャージャ
６０ｃ  分離チャージャ
６０ｄ  クリーニング前チャージャ
６０ｅ  分離爪
６０ｆ  イレーサ
６０ｇ  帯電ローラ
６０ｈ  フランジ
６０ｊ  ギャップ形成部材
６０ｋ  金属シャフト
６１  現像装置
６２  １次転写装置
６３  クリーニング装置
６３ａ  クリーニング前光源
６４  除電光源
６５  現像スリーブ
６６  攪拌部
６７  現像部
６８  スクリュ
６９  仕切り板
７０  現像ケース
７１  トナー濃度センサ
７２  マグネット
７３  ドクタブレード
７４  導電性ローラ
７５  クリーニングブレード
７６  クリーニングブラシ
７７  金属製電界ローラ
７８  スクレーパ
７９  回収スクリュ
８０  トナーリサイクル装置
１００  複写装置本体
２００  給紙テーブル
３００  スキャナ
４００  原稿自動搬送装置（ＡＤＦ）
【図１】
0003568518.tif 000246
【図２】
0003568518.tif 000247
【図３】
0003568518.tif 000248
【図４】
0003568518.tif 000249
【図５】
0003568518.tif 000250
【図６】
0003568518.tif 000251
【図７】
0003568518.tif 000252
【図８】
0003568518.tif 000253
【図９】
0003568518.tif 000254
【図１０】
0003568518.tif 000255
【図１１】
0003568518.tif 000256
【図１２】
0003568518.tif 000257